(57)【要約】  本発明は、薬物を貯蔵し、使用者の皮膚に送達することができる接着剤組成物を形成するために粘着付与樹脂とともに使用される、シリル含有ポリマーに関する。典型的には、組成物は、薬物および他の添加剤を組成物に溶解させた場合でも、皮膚への優れた接着性を示すパッチとして形成される。【特許請求の範囲】
【請求項１】
皮膚への薬物送達のための組成物であって、架橋されたシリル含有ポリマーと、皮膚への薬物送達のための少なくとも１種の薬物とを含む、組成物。
【請求項２】
ポリマーが、２つ以上のシリル基を有する、請求項１に記載の組成物。
【請求項３】
ポリマーが、皮膚への薬物送達のための少なくとも１種の薬物を溶解または分散させるように構成された少なくとも１つの基をさらに含む、請求項１または２に記載の組成物。
【請求項４】
ポリマーが、シリル含有ポリエーテル、シリル含有ポリウレタン、シリル含有ポリエステル、それらのコポリマーおよび／またはそれらの組合せから選択される、請求項１から３のいずれかに記載の組成物。
【請求項５】
コポリマーが、ブロックコポリマー、ランダムコポリマー、交互コポリマー、グラフトコポリマーまたはそれらの組合せである、請求項４に記載の組成物。
【請求項６】
シリル含有ポリマーが、一般式（Ｉ）、（ＩＩ）、（ＩＩＩ）または（ＩＶ）：
【化１】
2018532787.tif 000026
［式中、
Ｂは、二価または三価の基を表し、
Ｒ１は、炭化水素系基を表し、
Ｒ２およびＲ’２は、各々独立して、ポリエーテル、ポリエステルまたはそれらの組合せを表し、
Ｒ３は、炭化水素系基を表し、
Ｒ４およびＲ５は、各々独立して、直鎖状または分枝状のアルキル基から選択され、
Ｒ６は、水素または炭化水素系基を表し、
Ｒ０は、炭化水素系基を表し、
Ｂ’は、水素原子または式ＩＶａ：
【化２】
2018532787.tif 000027
（式中、Ｂ’’は、１から２０個の炭素原子と、Ｏ、Ｎ、ＳおよびＳｉの中から選択される１個または複数のヘテロ原子とを含む炭化水素系ラジカルである）
の一価、二価もしくは三価のラジカルを表し、
ｎは、０以上の整数であり、
ｆは、２または３に等しい整数であり、
ｆ’は、１、２または３に等しい整数であり、
ｐは、０、１または２に等しい整数であり、
ここで、ｎ、ｆおよびｆ’は、式（Ｉ）、（ＩＩ）、（ＩＩＩ）または（ＩＶ）のポリマーの数平均分子量が、７００Ｄａを超えるように選択される］
による構造を有する、請求項１に記載の組成物。
【請求項７】
皮膚への薬物送達のための組成物であって、
請求項１から６のいずれかに記載のシリル含有ポリマーを触媒の存在下で反応させることによって得ることができる第１の構成成分と、
皮膚への薬物送達のための薬物を含む第２の構成成分と
を含む、組成物。
【請求項８】
皮膚への薬物送達が、経皮薬物送達である、請求項１から７のいずれかに記載の組成物。
【請求項９】
シリル含有ポリマーが、７００Ｄａから２５０ｋＤａの範囲の平均分子量を有する、請求項１から８のいずれかに記載の組成物。
【請求項１０】
粘着付与樹脂をさらに含む、請求項１から９のいずれかに記載の組成物。
【請求項１１】
粘着付与樹脂が、
少なくとも（メタ）アクリルモノマーと炭化水素モノマーとを含むコポリマー；および
少なくとも１つの（メタ）アクリル官能基または鎖部分と、炭化水素鎖部分とを含有するポリマー
から選択される、請求項１０に記載の組成物。
【請求項１２】
粘着付与樹脂が、フェノール変性テルペン樹脂、炭化水素樹脂、ロジンエステル樹脂、アクリル樹脂およびそれらの混合物から選択される、請求項１０または１１に記載の組成物。
【請求項１３】
粘着付与樹脂が、１５０℃以下、典型的には１１０℃未満の軟化点を有する、請求項１０から１２のいずれかに記載の組成物。
【請求項１４】
粘着付与樹脂が、スチレン−アクリル樹脂およびロジンエステル樹脂の混合物；ならびにジシクロペンタジエン−アクリルポリマーから選択される、請求項１０から１３のいずれかに記載の組成物。
【請求項１５】
ａ）２０から８５重量％の少なくとも１種のシリル含有ポリマーと、
ｂ）１５から８０重量％の少なくとも１種の粘着付与樹脂と
を含む、請求項１から１４のいずれかに記載の組成物。
【請求項１６】
０．０１から３重量％の少なくとも１種の触媒をさらに含む、請求項１から１５のいずれかに記載の組成物。
【請求項１７】
薬物が、１００Ｄａを超える分子量を有する、請求項１から１６のいずれかに記載の組成物。
【請求項１８】
薬物が、経皮薬物送達のためのものである、請求項１から１７のいずれかに記載の組成物。
【請求項１９】
薬物が、親水性または両性である、請求項１から１８のいずれかに記載の組成物。
【請求項２０】
薬物が、親水性である、請求項１９に記載の組成物。
【請求項２１】
薬物が、低分子薬物、タンパク質、ペプチド、酵素、ＤＮＡ、ＲＮＡ、ｓｉＲＮＡ、抗体もしくはその断片、ビタミン、ミネラルまたはそれらの組合せから選択される、請求項１から２０のいずれかに記載の組成物。
【請求項２２】
薬物が、鎮痛薬、抗炎症薬、ホルモン、抗嗜癖薬、例えばニコチン、抗低血圧薬、抗鬱薬、抗アルツハイマー病薬、抗感染症薬、抗瘢痕薬、抗精神病薬、代謝調節薬、色素、栄養素、ミネラルおよびビタミンからなる群から選択される、請求項１から２１のいずれかに記載の組成物。
【請求項２３】
薬物が、鎮痛薬である、請求項２２に記載の組成物。
【請求項２４】
鎮痛薬が、イソブチルフェニルプロパン酸、カプサイシン、イソブチルフェニルプロパン酸、フルルビプロフェン、サリチル酸メチル、ジクロフェナクエポラミン、レボメントール、サリチル酸、ケトプロフェン、フェンブフェン、プリロカイン、リドカイン、ピロキシカム、スフェンタニル、トロラミン、またはそれらの組合せからなる群から選択される、請求項２３に記載の組成物。
【請求項２５】
薬物が、ホルモンである、請求項２２に記載の組成物。
【請求項２６】
ホルモンが、ブプレノルフィン、酪酸クロベタゾン、クロニジン、デキサメタゾン、吉草酸ジフルコルトロン、エストラジオール、エストロゲン、エチニルエストラジオール、ゲストデン、ヒドロコルチゾン、レボノルゲストレル、ノルエルゲストロミン、ノルエチステロン、プレドニゾロン、テリパラチド、テストステロン、トリアムシノロン、またはそれらの組合せから選択される、請求項２５に記載の組成物。
【請求項２７】
薬物が、抗嗜癖薬である、請求項２２に記載の組成物。
【請求項２８】
薬物が、ニコチンである、請求項２７に記載の組成物。
【請求項２９】
請求項１から２８のいずれかに記載の組成物を含む薬物送達パッチ。
【請求項３０】
経皮薬物送達パッチである、請求項２９に記載の薬物送達パッチ。
【請求項３１】
皮膚への薬物送達のための、架橋されたシリル含有ポリマーの使用。
【請求項３２】
ポリマーが、２つ以上のシリル基を有する、請求項３１に記載の使用。
【請求項３３】
ポリマーが、皮膚への薬物送達のための少なくとも１種の薬物を溶解または分散させるように構成された少なくとも１つの基をさらに含む、請求項３１または３２に記載の使用。
【請求項３４】
ポリマーが、シリル含有ポリエーテル、シリル含有ポリウレタン、シリル含有ポリエステル、それらのコポリマーおよび／またはそれらの組合せから選択される、請求項３１から３３のいずれかに記載の使用。
【請求項３５】
コポリマーが、ブロックコポリマー、ランダムコポリマー、交互コポリマー、グラフトコポリマーまたはそれらの組合せである、請求項３４に記載の使用。
【請求項３６】
シリル含有ポリマーが、請求項６に記載の構造を有する、請求項３１から３５のいずれかに記載の使用。
【請求項３７】
請求項３１から３６のいずれかに記載のシリル含有ポリマーを触媒の存在下で反応させることによって得ることができる第１の構成成分と、
皮膚への薬物送達のための薬物を含む第２の構成成分と
を含む、皮膚への薬物送達のための組成物の使用。
【請求項３８】
皮膚への薬物送達が、経皮薬物送達である、請求項３１または３７に記載の使用。
【請求項３９】
シリル含有ポリマーが、７００Ｄａから２５０ｋＤａの範囲の平均分子量を有する、請求項３１から３８のいずれかに記載の使用。
【請求項４０】
組成物が、粘着付与樹脂をさらに含む、請求項３１から３９のいずれかに記載の使用。
【請求項４１】
粘着付与樹脂が、少なくとも（メタ）アクリルモノマーと炭化水素モノマーとを含むコポリマー；および
少なくとも１つの（メタ）アクリル官能基または鎖部分と、炭化水素鎖部分とを含有するポリマー
から選択される、請求項４０に記載の使用。
【請求項４２】
粘着付与樹脂が、フェノール変性テルペン樹脂、炭化水素樹脂、ロジンエステル樹脂、アクリル樹脂およびそれらの混合物から選択される、請求項４０または４１に記載の使用。
【請求項４３】
粘着付与樹脂が、１５０℃以下、典型的には１１０℃未満の軟化点を有する、請求項４０から４２のいずれかに記載の使用。
【請求項４４】
粘着付与樹脂が、スチレン−アクリル樹脂およびロジンエステル樹脂の混合物；ならびにジシクロペンタジエン−アクリルポリマーから選択される、請求項４０から４３のいずれかに記載の使用。
【請求項４５】
組成物が、
ａ）２０から８５重量％の少なくとも１種のシリル含有ポリマーと、
ｂ）１５から８０重量％の少なくとも１種の粘着付与樹脂と
を含む、請求項３１から４４のいずれかに記載の使用。
【請求項４６】
０．０１から３重量％の少なくとも１種の触媒をさらに含む、請求項３１から４５のいずれかに記載の使用。
【請求項４７】
薬物が、１００Ｄａを超える分子量を有する、請求項３１から４６のいずれかに記載の使用。
【請求項４８】
薬物が、経皮薬物送達のためのものである、請求項３１から４７のいずれかに記載の使用。
【請求項４９】
薬物が、親水性または両性である、請求項３１から４８のいずれかに記載の使用。
【請求項５０】
薬物が、親水性である、請求項４９に記載の使用。
【請求項５１】
薬物が、低分子薬物、タンパク質、ペプチド、酵素、ＤＮＡ、ＲＮＡ、ｓｉＲＮＡ、抗体もしくはその断片、ビタミン、ミネラルまたはそれらの組合せから選択される、請求項３１から５０のいずれかに記載の使用。
【請求項５２】
薬物が、鎮痛薬、抗炎症薬、ホルモン、抗嗜癖薬、例えばニコチン、抗低血圧薬、抗鬱薬、抗アルツハイマー病薬、抗感染症薬、抗瘢痕薬、抗精神病薬、代謝調節薬、色素、栄養素、ミネラルおよびビタミンからなる群から選択される、請求項３１から５１のいずれかに記載の使用。
【請求項５３】
薬物が、鎮痛薬である、請求項５２に記載の使用。
【請求項５４】
鎮痛薬が、イソブチルフェニルプロパン酸、カプサイシン、イソブチルフェニルプロパン酸、フルルビプロフェン、サリチル酸メチル、ジクロフェナクエポラミン、レボメントール、サリチル酸、ケトプロフェン、フェンブフェン、プリロカイン、リドカイン、ピロキシカム、スフェンタニル、トロラミン、またはそれらの組合せからなる群から選択される、請求項５３に記載の使用。
【請求項５５】
薬物が、ホルモンである、請求項５２に記載の使用。
【請求項５６】
ホルモンが、ブプレノルフィン、酪酸クロベタゾン、クロニジン、デキサメタゾン、吉草酸ジフルコルトロン、エストラジオール、エストロゲン、エチニルエストラジオール、ゲストデン、ヒドロコルチゾン、レボノルゲストレル、ノルエルゲストロミン、ノルエチステロン、プレドニゾロン、テリパラチド、テストステロン、トリアムシノロン、またはそれらの組合せから選択される、請求項５５に記載の使用。
【請求項５７】
薬物が、抗嗜癖薬である、請求項５２に記載の使用。
【請求項５８】
薬物が、ニコチンである、請求項５７に記載の使用。
【請求項５９】
先行するいずれかの請求項に記載の組成物が、薬物送達パッチである、請求項３１から５８のいずれかに記載の使用。
【請求項６０】
パッチが、経皮薬物送達パッチである、請求項５９に記載の使用。
【請求項６１】
請求項１から３０のいずれかに記載の組成物またはパッチを調製するための方法であって、
請求項１から３０のいずれかに記載のシリル含有ポリマーを含む第１の構成成分を用意する第１のステップと、
皮膚への送達のための薬物を第１の構成成分に溶解させる第２のステップと、
混合物を硬化させる第３のステップと
を含む方法。
【請求項６２】
第１のステップが、請求項１０から３０のいずれかに記載の粘着付与樹脂を用意することをさらに含む、請求項６１に記載の方法。
【請求項６３】
第２のステップが、第１の構成成分を３０から１５０℃の範囲の温度に加熱することを含む、請求項６１または６２に記載の方法。
【請求項６４】
第２のステップが、第１の構成成分を７０から１００℃の範囲の温度に加熱することを含む、請求項６３に記載の方法。
【請求項６５】
方法の第２のステップが、混合するステップを含む、請求項６１から６４のいずれかに記載の方法。
【請求項６６】
第２のステップが、１種または複数の溶媒または共溶媒の添加を含む、請求項６１から６５のいずれかに記載の方法。
【請求項６７】
第２のステップが、保存剤、賦形剤、他の添加剤またはそれらの組合せの添加を含む、請求項６１から６６のいずれかに記載の方法。
【請求項６８】
第２のステップが、硬化させるステップの前に混合物を剥離性材料または裏ライナーに塗布することをさらに含む、請求項６１から６７のいずれかに記載の方法。
【請求項６９】
硬化させるステップが、室温を超える温度で実施される、請求項６１から６８のいずれかに記載の方法。
【請求項７０】
硬化させるステップが、４０から１２０℃の範囲の温度で実施される、請求項６９に記載の方法。
【請求項７１】
硬化させるステップが、触媒の存在下で実施される、請求項６１から７０のいずれかに記載の方法。
【請求項７２】
硬化させるステップが、湿潤環境中で実施される、請求項６１から７１のいずれかに記載の方法。
【請求項７３】
硬化雰囲気中の分子のうち１％から９０％の範囲、典型的には１％から１０％が水である、請求項７２に記載の方法。
【請求項７４】
疾患を処置する方法であって、
ｉ）請求項１から３０のいずれかに記載の組成物またはパッチを用意するステップと、
ｉｉ）前記組成物またはパッチを使用者の皮膚に適用するステップと
を含む、方法。
【請求項７５】
疾患が、痛覚消失；高血圧；嗜癖、例えばニコチンへの嗜癖；ホルモン不均衡；がん、例えば皮膚がん；細菌、ウイルスもしくは真菌感染症、アルツハイマー病、気分障害、パーキンソン病、代謝性疾患、組織瘢痕またはそれらの組合せから選択される、請求項７４に記載の方法。
【請求項７６】
疾患が、痛覚消失である、請求項７５に記載の方法。
【請求項７７】
療法における使用のための、請求項１から３０のいずれかに記載の組成物またはパッチ。
【請求項７８】
痛覚消失；高血圧；嗜癖、例えばニコチンへの嗜癖；ホルモン不均衡；がん、例えば皮膚がん；細菌、ウイルスもしくは真菌感染症、アルツハイマー病、気分障害、パーキンソン病、代謝性疾患、組織瘢痕またはそれらの組合せから選択される疾患の処置において使用される、請求項７７に記載の使用のための組成物またはパッチ。
【請求項７９】
痛覚消失の処置における使用のための、請求項７８に記載の使用のための組成物またはパッチ。
【発明の詳細な説明】
【技術分野】
【０００１】
本発明は、皮膚への薬物送達のための組成物の使用、皮膚への薬物送達のための組成物および前記組成物を含むパッチ、皮膚への薬物送達の方法、ならびに前記パッチおよび組成物を作製する方法に関する。
【背景技術】
【０００２】
皮膚用の薬物送達システムは、種々の異なる状態を処置するために、長年市販されている。皮膚に投与されることが多い薬物の一般的な例は、喫煙者が喫煙をやめるのを助けるニコチン、標的とする疼痛緩和を実現する鎮痛薬ならびに避妊および補充療法を実現するホルモンを含む。この種類の薬物送達のための現在存在する２つの主な手法は、パッチおよびゲルである。
【０００３】
薬物送達パッチに関連する問題の１つは、それらが、所望の活性薬剤を十分に貯蔵し、皮膚上に、皮膚内におよび／または皮膚を通して運搬することができない場合が多いことである。この問題は、ゲル組成物ではそれほど一般的には見られない。しかしながら、ゲル組成物は、多くの場合、使用すると手が汚れ、かつ／または活性薬剤が徐々に拡散することを促進しない。ゲル中に含有される薬物は、皮膚に急速に与えられるため、長期的な治療効果をもたらさない。ゲルを使用する場合、薬物の用量を制御することも困難である。
【０００４】
したがって、活性化合物を貯蔵し、皮膚に伝達することができるだけでなく、ある特定の期間の間送達された化合物の最大の有効性を確保するように、経時的に好適な拡散プロファイルでそれを行うシステム、好ましくはパッチシステムを提供することが望ましい。システムは、理想的には、システムを所定の場所に保持するために皮膚への良好な接着性を有するが、不快感をほとんど引き起こさずに、かつ、残留物を一切残さずに、容易に除去できるべきである。
【０００５】
ＷＯ２０１３／１３６１０８は、通気性接着剤を作製するために使用される、粘着付与樹脂とともにシリル含有ポリマーを含有する組成物を開示している。これらは、自動車、建設および医療用途を含む幅広い範囲の業界において応用される。しかしながら、これらの材料の薬物貯蔵能に関しては一切記述されていない。
【０００６】
ＵＳ２０１１／０１５１２５３およびＵＳ２０１１／００５２９１２もまた、接着剤として使用される、シリル官能化ポリウレタン組成物を含有する組成物を開示している。しかしながら、組成物について、その接着性質を超えた他の考えられる用途または特性に関しては示されていない。類似の組成物がまた、ＵＳ２０１５／０１８４０４５およびＵＳ２０１５／０１８４０４３に記載されている。
【０００７】
シリル化ポリマーを含む組成物は、以前に薬物送達システムとして検討されており、例えば、ＷＯ２００８／０６０５０６を参照されたい。しかしながら、そのような材料は、薬物が材料に組み込まれた場合に不十分な接着性を有し、かつ／または薬物を十分に溶解させることができず、かつ／または可溶化させることができる狭い範囲の薬物に制限される。
【発明の概要】
【発明が解決しようとする課題】
【０００８】
本発明は、これらの問題の一部を克服することまたは少なくとも改善することを意図している。
【課題を解決するための手段】
【０００９】
本発明の第１の態様では、皮膚への薬物送達のための組成物であって、架橋されたシリル含有ポリマーと、皮膚への薬物送達のための少なくとも１種の薬物とを含む、組成物が提供される。本発明者らは、シリル基を含有するポリマーが、非常に良好に架橋し、経皮送達される薬物の優れた担体として作用することを見出した。特に、シリル基は、とりわけ硬化が水の存在下で行われる場合、隣接ポリマー鎖中の他のシリル基と良好に架橋することが見出された。
【００１０】
ポリマーは、２つ以上のシリル基を有することが典型的である。隣接ポリマー鎖間で架橋が生じるのに必要とされるシリル基は１つのみであるが、２つ以上を有することにより、生じ得る架橋度が向上することが見出された。架橋の量は、シリル基の数を増加させることによって変化させることができ、このようにして、当業者は、特定の用途に合わせて（例えば、担持すべき薬物の用量、薬物の放出が必要とされる持続時間、担持される薬物の特定のタイプ等に基づいて）、必要とされる架橋レベルを調整することができる。
【００１１】
ポリマーは、皮膚への薬物送達のための少なくとも１種の薬物を溶解または分散させるように構成された少なくとも１つの基をさらに含むことも典型的である。ポリマーは、ポリマーに薬物送達の特徴を向上させる様々な特性を持たせるために、多様な官能基を含有するように官能化され得る。特に、送達すべき所与の薬物の溶解性または分散性（ｄｉｓｐｅｒａｂｉｌｉｔｙ）を向上させるモノマー単位またはペンダント部分を、ポリマーに組み込むことができる。送達すべき薬物および必要とされる薬物送達プロファイルに応じて、所望の特徴を付与するために、種々のモノマー単位および官能基を導入することができる。例えば、ポリマーは、親水性を増加させるために、その構造中にポリエチレングリコール部分を含み得る。
【００１２】
シリル含有ポリマーの典型的な例は、シリル含有ポリエーテル、シリル含有ポリウレタン、シリル含有ポリエステル、それらのコポリマーおよび／またはそれらの組合せを含む。
【００１３】
本発明において使用されるコポリマーのタイプは特に制限されないが、コポリマーは、典型的には、ブロックコポリマー、ランダムコポリマー、交互コポリマー、グラフトコポリマーまたはそれらの組合せである。典型的には、ポリマーは、ブロックコポリマーである。
【００１４】
加えて、シリル含有ポリマーは、一般式（Ｉ）、（ＩＩ）、（ＩＩＩ）または（ＩＶ）：
【００１５】
【化１】
2018532787.tif 000002
【００１６】
［式中、
Ｂは、二価または三価の基を表し、
Ｒ１は、炭化水素系(hydrocarbon-based)基を表し、
Ｒ２およびＲ’２は、各々独立して、ポリエーテル、ポリエステルまたはそれらの組合せを表し、
Ｒ３は、炭化水素系基を表し、
Ｒ４およびＲ５は、各々独立して、直鎖状または分枝状のアルキル基から選択され、
Ｒ６は、水素または炭化水素系基を表し、
Ｒ０は、炭化水素系基を表し、
Ｂ’は、水素原子または式ＩＶａ：
【００１７】
【化２】
2018532787.tif 000003
【００１８】
（式中、Ｂ’’は、１から２０個の炭素原子と、Ｏ、Ｎ、ＳおよびＳｉの中から選択される１個または複数のヘテロ原子とを含む炭化水素系基である）
の一価、二価もしくは三価の基を表し、
ｎは、０以上の整数であり、
ｆは、２または３に等しい整数であり、
ｆ’は、１、２または３に等しい整数であり、
ｐは、０、１または２に等しい整数であり、
ここで、ｎ、ｆおよびｆ’は、式（Ｉ）、（ＩＩ）、（ＩＩＩ）または（ＩＶ）のポリマーの数平均分子量が、７００Ｄａを超えるように選択される］
による構造を有することが典型的である。
【００１９】
別段の指示がない限り、上記の式（Ｉ）、（ＩＩ）、（ＩＩＩ）および（ＩＶ）中で定義された様々な置換基は、本文書を通じて同じ定義を保持する。
Ｂは、二価または三価の基のいずれかであることから、本発明のポリマーは、Ｂに付着した２つまたは３つのペンダント鎖のいずれかを有し、その各々は、以下の構造を有する基を含む：
【００２０】
【化３】
2018532787.tif 000004
【００２１】
これらの基の各々についての「ｎ」の値（以後ｎ’、ｎ’’およびｎ’’’と称する）の総和が、上記の合計「ｎ」値となる。換言すれば、
ｎ’＋ｎ’’＋ｎ’’’＝ｎ
であり、ここで、ｎ’’’は、Ｂが二価または三価の基のいずれであるかに応じて、任意選択である。ｎ’、ｎ’’およびｎ’’’は各々、整数であり、０に等しくてもよい。
【００２２】
Ｂが二価である場合、Ｂは、Ｒ’２と一緒に（すなわち、Ｒ’２−Ｂ−Ｒ’２）、ポリエーテルまたはポリエステルである可能性がある。同様に、Ｂが三価である場合、Ｂは、Ｒ’２と一緒に（すなわち、Ｂ−（Ｒ’２）３）、ポリエーテルまたはポリエステルである可能性がある。
【００２３】
Ｂは、式（ＩＩＩａ）または（ＩＩＩｂ）：
【００２４】
【化４】
2018532787.tif 000005
【００２５】
（式中、「Ｔ」および「Ｄ」は、各々独立して、１個または複数のヘテロ原子を含有し得る２から６６個の炭素原子を含む直鎖状、分枝状、環式、芳香族、脂環式、飽和または不飽和の炭化水素基から選択され、典型的には、ＴおよびＤは、各々独立して、２から１０個の炭素原子を含む直鎖状、分枝状、環式、芳香族、脂環式、飽和または不飽和の炭化水素基から選択され、１個または複数の酸素ヘテロ原子を含み得る）
による式を有する化合物から選択されることが多い。一部の事例では、ＴおよびＤは、それぞれトリオールまたはジオールから、２つのヒドロキシ基を取り除くことによって得ることができる。例えば、Ｄは、１，２−エタンジオールから、２つのヒドロキシル基を取り除くことによって得られる二価の基であり、Ｔは、グリセロール（１，２，３−プロパンジオール）から、３つのヒドロキシル基を取り除くことによって得られる三価の基である。
【００２６】
典型的には、Ｒ１は、５から１５個の範囲の炭素原子を含む炭化水素系基、例えば、典型的には芳香族または脂肪族、直鎖状、分枝状もしくは環式のアルキル基を表す。１。
典型的には、Ｒ２および／またはＲ’２は、各々、ポリエステルであり得る。Ｒ２および／またはＲ’２がポリエステル（典型的には二価のポリエステル基）である場合、ポリエステルは、典型的には、２つの末端ヒドロキシル基を含む。ポリエステルは、一般に、脂肪族および芳香族のポリエステル（例えば、非晶性、半結晶性もしくは結晶性タイプ）またはこれらの化合物の混合物から選択される。挙げることができる例は、少なくとも１種の脂肪族ジオール（直鎖状、分枝状もしくは環式、飽和もしくは不飽和）または芳香族ジオール、例えばエタンジオール、１，２−プロパンジオール、１，３−プロパンジオール、１，４−ブタンジオール、１，６−ヘキサンジオール、脂肪アルコールダイマー、グリセロール、トリメチロールプロパン、１，６−ヘキサンジオール、１，２，６−ヘキサントリオール、トリエタノールアミンまたはＮ−メチルジエタノールアミンと、
少なくとも１種のポリカルボン酸またはそのエステルもしくは無水物誘導体、例えば１，６−ヘキサン二酸、ドデカン二酸、アゼライン酸、セバシン酸、アジピン酸、１，１８−オクタデカン二酸、脂肪酸ダイマー、フタル酸、コハク酸、およびこれらの酸の混合物、不飽和無水物、例えば無水マレイン酸もしくは無水フタル酸、またはラクトン、例えばカプロラクトンとの縮合により生じるポリエステルを含む。
【００２７】
したがって、これらのポリエステルの中で、以下の市販製品を挙げることができる：
Ｔｏｎｅ（登録商標）０２４０（Ｕｎｉｏｎ  Ｃａｒｂｉｄｅ社から入手可能）、これは、約２０００Ｄａの分子量、５６に等しいＩＯＨ、約５０℃の融点を有するポリカプロラクトンである、
Ｒｅａｌｋｙｄ  ＸＴＲ  １０４１０（Ｃｒａｙ  Ｖａｌｌｅｙ社から入手可能）、これは、約１０００Ｄａのモル質量、１１２に等しいＩＯＨを有し、３５℃で１０００ｍＰａ．ｓの粘度を有する液体製品である、
Ｄｙｎａｃｏｌｌ（登録商標）７３８１、これは、約３５００Ｄａの分子量、３０に等しいＩＯＨ、および約６５℃の融点を有する、
Ｄｙｎａｃｏｌｌ（登録商標）７３６０、これは、約３５００Ｄａの分子量、３０に等しいＩＯＨ、および約５５℃の融点を有する、
Ｄｙｎａｃｏｌｌ（登録商標）７３３０、これは、約３５００Ｄａの分子量、３０に等しいＩＯＨ、約８５℃の融点を有する、
Ｄｙｎａｃｏｌｌ（登録商標）７３６３、これは、約５５００Ｄａの分子量、２１に等しいＩＯＨおよび約５７℃の融点を有する。
【００２８】
加えて、Ｒ２および／またはＲ’２は、ポリエーテル（典型的には二価のポリエーテル基）である。ポリエーテルは、典型的には、脂肪族ポリエーテルおよび芳香族ポリエーテルから選択される。ポリエーテルは、一般に、複数のオキシアルキレン繰り返し単位、好ましくはオキシエチレン、オキシプロピレンおよび／またはオキシブチレンを含む。
【００２９】
脂肪族ポリエーテルの例として、ジオール（例えばエチレングリコール、プロピレングリコール、ネオペンチルグリコール）のオキシアルキル誘導体、およびポリテトラメチレングリコールを挙げることができる。
【００３０】
本発明の好ましい実施形態によれば、二価のポリエーテルラジカルは、ポリオキシエチレン、ポリオキシプロピレン、ポリオキシブチレン、およびそれらのブロックまたは統計コポリマー混合物、さらにはポリオキシエチレン、ポリオキシブチレン、およびポリオキシプロピレンのブロックまたは統計コポリマー混合物から選択される群から選択される。
【００３１】
好ましくは、ポリエーテルは、一般に、エチレンオキシドおよびプロピレンオキシドから形成される統計またはブロックコポリマーによって形成される群から選択される。あるいは、ポリエーテルは、ポリプロピレングリコールであり得る。
【００３２】
本発明によれば、二価のポリエーテルラジカルは、好ましくは、ポリプロピレングリコール、ポリテトラメチレングリコールおよびポリエチレン／ポリプロピレングリコール（一般にブロックまたは統計的構造を有するコポリマー）である。
【００３３】
当業者に公知であるように、ポリエーテルは、多くの場合モノマージオールなどの開始剤の存在下で、酸素を含む環式化合物、例えばエチレンオキシド、プロピレンオキシド、ブチレンオキシドによって形成される群から選択される化合物の開環重合によって調製することができる。
【００３４】
より好ましくは、ポリエーテルは、ポリプロピレングリコールである。典型的には、Ｒ２および／またはＲ’２は、ポリエーテルである。
ポリエステルおよびポリエーテル基の典型的な例は、ＵＳ８９０６１９２に記載されている。
【００３５】
典型的には、Ｒ３は、二価の直鎖状または分枝状のアルキレン基を表し、これは、典型的には、１から１０個の範囲の炭素原子、またはより典型的には１から３個の範囲の炭素原子を含む。Ｒ３は、アルキレン基であることが典型的である。
【００３６】
通常は、Ｒ４およびＲ５は、各々独立して、直鎖状または分枝状のアルキル基から選択され、これは、典型的には、１から１０個の範囲の炭素原子、またはより典型的には１から４個の炭素原子を有する。
【００３７】
典型的には、Ｒ６は、水素原子；典型的には１から３０個の範囲の炭素を有する直鎖状、分枝状、環式、芳香族のアルキルまたはアルキレン基を表す。より一般的には、Ｒ６は、水素原子または１から１０個の範囲の炭素を有する直鎖状、分枝状、環式、芳香族のアルキル基を表す。典型的には、Ｒ６は、水素原子、脂肪族ラジカルまたはフェニルラジカルを表す。多くの場合、Ｒ６は、水素原子を表す。
【００３８】
典型的には、ｆは、２に等しい。
典型的には、ｐは、０または１に等しい整数である。
ｎ、ｆおよびｆ’は、式（Ｉ）および（ＩＩ）中のポリマーの数平均分子量が、７００Ｄａから２５０ｋＤａの範囲、典型的には６０００Ｄａから５０ｋＤａの範囲であるように選択されることが多い。さらに、「ｎ」は、０に等しくてもよい。
【００３９】
本発明者らは、上述のポリマーを架橋することにより生じる架橋マトリックスが、皮膚への薬物送達のための化合物を貯蔵し、さらには化合物を長期間にわたって徐々に放出するのに特に有効であることを見出した。さらに、組成物の接着特性は、薬物または他の一般的な添加剤の添加によって損なわれない。
【００４０】
組成物は、少なくとも１種の薬物と、（典型的には触媒の存在下で）反応させたときに、架橋ポリマーマトリックスを形成する上記のシリル含有ポリマーとの混合物である。したがって、本発明は、薬物と、上記シリル含有ポリマー間の反応により生じる架橋ポリマーマトリックスとを含有する組成物を包含することを意図している。
【００４１】
したがって、皮膚への薬物送達のための組成物であって、上記のとおりシリル含有ポリマーを（典型的には触媒の存在下で）架橋することによって得ることができる第１の構成成分と、少なくとも１種の薬物を含む第２の構成成分とを含む、組成物もまた提供される。
【００４２】
本発明での使用に好適な典型的なシリル含有ポリマーの例は、ＥＰ２２３５１３３、ＥＰ２４６８７８３、ＥＰ２８６５７２８、ＥＰ２８８９３４９、ＷＯ２０１３１３６１０８およびＥＰ２８８９３４８に開示されている。特に、ＥＰ２８８９３４９およびＥＰ２８８９３４８に記載されているシリル含有ポリマーである。
【００４３】
組成物は、相溶性粘着付与樹脂を含むことが典型的である。これは、組成物の接着特性を向上させ、組成物を感圧接着剤（ＰＳＡ）として製剤化することを可能にする。相溶性粘着付与樹脂を含む組成物は、皮膚への良好な接着性を実現し、ごくわずかな残留物しか残さずに、効果的に除去され得る。これは特に驚くべきことであり、その理由は、これらの材料について多くの用途が知られている（ＷＯ２０１３／１３６１０８参照）が、薬物送達は具体的に開示されておらず、主な用途は現在、例えば建設業界において、ガラスを様々な基材に結合させるためであるからである。理論に拘泥するものではないが、上記のシリル含有ポリマーと粘着付与樹脂との間の相乗的相互作用が生じ、これにより、化合物を材料に可溶化させたときの接着性質の低減が最小限に抑えられると推測される。
【００４４】
粘着付与樹脂とシリル含有ポリマーの比は、典型的には１：１０から１０：１の範囲、より典型的には１：２から２：１であり、典型的には約１：１である。組成物は、典型的には、ａ）２０から８５重量％、より典型的には３０から６０重量％の少なくとも１種の上記のシリル含有ポリマーと、ｂ）１５から８０重量％、またはより典型的には３０から６０重量％の少なくとも１種の粘着付与樹脂とを含む。典型的には、組成物は、約５０％のシリル含有ポリマーと、約５０％の粘着付与樹脂とを含む。
【００４５】
本発明の組成物は、薬物を「皮膚に」送達することを意図している。「皮膚に」とは、薬物が、皮膚の表面に投与される、皮膚内に投与される、または経皮的に身体に、すなわち、皮膚を通して血流中に送達されることを意味する。
【００４６】
本明細書で使用される「薬物」という用語は、生物学的活性物質を指すことを意図している。薬物を作製する化合物のタイプは特に限定されない。本発明で使用される薬物は、とりわけ薬物が経皮送達向けである場合、典型的には、低分子量の分子である。しかしながら、生体化合物、例えばペプチドおよびタンパク質を含む、より大きな分子および巨大分子もまた想定される。「薬物」という用語はまた、生物学的活性物質の薬学的に許容される塩を包含することを意図している。薬物は、身体に対する物理的効果、例えば加熱または冷却をもたらすことができ、治療効果を有し得ることも想定される。
【００４７】
「低分子薬物」という用語は、典型的には１０００Ｄａ未満、より典型的には７００Ｄａ未満の分子量を有する、典型的には合成化学プロセスによって生成される化合物を包含することを意図している。
【００４８】
「ポリマー」という用語は、典型的には、６００Ｄａを超える、好ましくは２０００Ｄａを超える重量平均分子量を有する、複数の繰り返しモノマー単位から構成される巨大分子を指すことを意図している。
【００４９】
本明細書で使用される「架橋された」という用語は、典型的には特定のポリマー側基と隣接ポリマー上の他の対応する側基または中間橋架け基との間の反応の結果として、組成物中のポリマーが、直接的に（ポリマーとポリマー）または間接的に（ポリマーと中間橋架け基とポリマー）共有結合的に相互接続されていることを指すことを意図している。これは、触媒を使用しておよび／または共反応物、例えば水の存在により達成され得る。さらに、高温、照射、例えば紫外線（ＵＶ）照射または電子ビーム（ＥＢ）照射を使用して、架橋反応を促進することができる。触媒が使用される場合、少なくとも１種の触媒が、典型的には、組成物の０．００１から５重量％、より典型的には０．０１から３重量％の範囲の量で組成物中に存在する。触媒は、組成物中に残存してもよく、または架橋プロセスにおいて使い切られてもよい。
【００５０】
本明細書で使用される「硬化させる」という用語は、硬化した材料の所望の特性が達成されるまで、組成物の構成成分を一緒に「架橋する」（上記のとおり）と理解すべきである。本発明におけるこの架橋は、典型的には、上記のシリル含有ポリマーのシリル基間で生じる。
【００５１】
上記のシリル含有ポリマーは、７００Ｄａから２５０ｋＤａ、より典型的には６ｋＤａから１００ｋＤａ、さらに典型的には１０ｋＤａから５０ｋＤａの範囲の重量平均分子量を有することが典型的である。
【００５２】
シリル含有ポリマーの分散度は、典型的には３未満、より典型的には２未満であり、最も典型的には１．０から１．６の範囲、典型的には１．１から１．４である。
本発明の一実施形態によれば、ｎが０に等しい、式（Ｉ）のシリル含有ポリマー（上記）は、ポリエーテルポリオールを化学量論に近い分量のアルファ−、ベータ−またはガンマ−イソシアナトシランと反応させるステップａ０）によって得ることができる。
【００５３】
イソシアナトシランは、残留ポリエーテルポリオールと定量的に反応して、前記ポリオールのシラン誘導体を形成する。前記誘導体は、シリル含有ポリマーの架橋反応に寄与する。前記誘導体は、シリル含有ポリマーと反応して、シロキサン連結を含む三次元網目構造を形成することができる。
【００５４】
本発明の別の実施形態では、ｎが０以外である、式（Ｉ）のシリル含有ポリマー（上記）は、以下によって得ることができる：
ａ１）ジイソシアネートを化学量論的に過剰のポリエーテルポリオールと反応させて、少なくとも２つの末端−ＯＨ基を有するポリウレタン−ポリエーテルを形成する第１のステップ、およびその後、
ｂ１）得られた生成物を化学量論に近い分量のアルファ−、ベータ−またはガンマ−イソシアナトシランと反応させる第２のステップ。
【００５５】
第２のステップｂ１）中に、イソシアナトシランは、第１のステップａ１）から残存する残留ポリオールと定量的に反応して、前記ポリオールのシラン誘導体を形成する。前記誘導体は、シリル含有ポリマーの架橋反応に寄与する。前記誘導体は、シリル含有ポリマーと反応して、シロキサン連結を含む三次元網目構造を形成することができる。
【００５６】
本発明の別の実施形態では、特にｎが０以外である、式（ＩＩ）のシリル含有ポリマー（上記）は、以下の方法によって得ることができる：
ａ２）ポリエーテルポリオールを化学量論的に過剰のジイソシアネートと反応させて、少なくとも２つの末端−ＮＣＯ基を有するポリウレタン−ポリエーテルを形成するステップ、および
ｂ２）ステップａ２）の生成物を化学量論に近い分量のアルファ−、ベータ−またはガンマ−アミノシランと反応させるステップ。
【００５７】
ステップｂ２）中に、アミノシランは、ステップａ２）から残存する残留ジイソシアネートと定量的に反応して、前記ジイソシアネートのシラン誘導体を形成する。前記誘導体は、シリル含有ポリマーの架橋反応に寄与する。前記誘導体は、シリル含有ポリマーと反応して、シロキサン連結を含む三次元網目構造を形成することができる。
【００５８】
本発明の別の実施形態では、式（Ｉ）のシリル含有ポリマーは、以下の方法によって得ることができる：
ａ３）ポリエーテルポリオールを化学量論的に過剰のジイソシアネートと反応させて、少なくとも２つの末端−ＮＣＯ基を有するポリウレタン−ポリエーテルブロックを形成するステップ、
ｂ３）ステップａ３）において得られたポリウレタンをポリエステルポリオールと反応させて、各々末端−ＯＨ基を有するポリウレタン−ポリエステルブロック中にある少なくとも２つの末端ブロックを含むポリウレタン−ポリエーテルおよびポリウレタン−ポリエステルブロックを有するポリウレタンを形成するステップ、ならびに
ｃ３）ステップｂ３）のポリウレタンを化学量論に近い分量のイソシアナトシランと反応させるステップ。
【００５９】
典型的には、ポリエーテルポリオールは、脂肪族および芳香族のポリエーテルポリオールから選択される。より典型的には、ポリエーテルポリオールの平均分子量は、５００Ｄａから２０ｋＤａの範囲であり、典型的には、ポリエーテルポリオール１モル当たりの平均ヒドロキシル官能基数は、１．０から４．６の範囲、典型的には２．０から４．６の範囲である。
【００６０】
典型的な脂肪族ポリエーテルポリオールは、ジオール、例えばエチレングリコール、プロピレングリコール、ネオペンチルグリコール；トリオール、例えばグリセロール、トリメチロールプロパン、およびヘキサン−１，２，６−トリオールのオキシアルキル誘導体を含む。それらの混合物もまた利用され得る。
【００６１】
ポリエーテルポリオールは、ジオールモノマーの縮合により得られるポリエーテル、またはジオールモノマーの縮合により得られるポリエーテルと、３０重量％までの、トリオールモノマーの縮合により得られるポリエーテルとの混合物から選択され得る。
【００６２】
ポリエーテルポリオールは、ポリエーテルポリオール１モル当たり２．０から３．０の範囲の平均ヒドロキシル官能基数を有し得るポリプロピレングリコールである可能性がある。例えば、ポリエーテルポリオールは、以下から選択され得る：
Ｖｏｒａｎｏｌ（登録商標）ＥＰ  １９００：約３８００Ｄａの分子量、および２８ｍｇ  ＫＯＨ  ｇ−１のヒドロキシル指数ＩＯＨを有する二官能性ポリプロピレングリコール（ＰＰＧ）、
Ｖｏｒａｎｏｌ（登録商標）ＣＰ  ７５５：約７００Ｄａの分子量、および２３７ｍｇ  ＫＯＨ  ｇ−１のヒドロキシル指数ＩＯＨを有する三官能性ＰＰＧ、いずれもＤｏｗ社（登録商標）から入手可能である、
ＰＰＧ  ＡＣＣＬＡＩＭ（登録商標）６３００：約６０００Ｄａの分子量、および２８．３ｍｇ  ＫＯＨ  ｇ−１のＩＯＨを有する三官能性ＰＰＧ  ＡＣＣＬＡＩＭ（登録商標）６３００、
ＡＣＣＬＡＩＭ（登録商標）８２００  Ｎ：８０００Ｄａの数平均分子量、および１３．５ｍｇ  ＫＯＨ  ｇ−１のＩＯＨを有する二官能性ＰＰＧ、
ＡＣＣＬＡＩＭ（登録商標）１２２００：１２０００Ｄａの数平均分子量、および１０ｍｇ  ＫＯＨ  ｇ−１のＩＯＨを有する二官能性ＰＰＧ、
ＡＣＣＬＡＩＭ（登録商標）１８２００：１８０００Ｄａの数平均分子量、および６．５ｍｇ  ＫＯＨ  ｇ−１のＩＯＨを有する二官能性ＰＰＧ。
【００６３】
上記のステップａ０）、ａ１）、ａ２）およびａ３）において使用されるポリエーテルポリオールを含む組成物は、典型的には６０から５００Ｄａの範囲の分子量を有するジオールおよびポリアミンから選択される１種または複数の鎖延長剤をさらに含み得る。
【００６４】
ジオールの例は、エチレングリコール、プロピレングリコール、ジエチレングリコール、ジプロピレングリコール、３−メチル−１，５−プロパンジオール、１，４−ブタンジオール、１，６−ヘキサンジオール、２−エチル−１，３−ヘキサンジオール、Ｎ，Ｎ−ビス（ヒドロキシル−２−プロピル）アニリン、３−メチル−１，５−ペンタンジオール、またはそれらの組合せを含む。
【００６５】
ポリアミンの例は、エチレンジアミン、ジフェニルメタンジアミン、イソホロンジアミン、ヘキサメチレンジアミン、ジエチルトルエンジアミン、またはそれらの組合せを含む。
【００６６】
典型的には、ステップａ１）、ａ２）およびａ３）において使用されるジイソシアネートは、以下の式（Ｖ）：
ＮＣＯ−Ｒ１−ＮＣＯ  （Ｖ）
（式中、Ｒ１は、上記のとおり定義され、好ましくは、
【００６７】
【化５】
2018532787.tif 000006
【００６８】
から選択される）
を有し得る。典型的には、ジイソシアネートは、イソホロンジイソシアネート（ＩＰＤＩ）である。
【００６９】
方法の上記の第１のステップａ２）またはａ３）中に、ポリエーテルポリオールを過剰のジイソシアネートと反応させることが多い。これは、ステップａ）またはｉ）の両方の反応物の分量が、適切な場合、鎖延長剤として使用されるジオールおよび／またはジアミン中に存在する−ＯＨ、−ＮＨ２、および／または−ＮＨ基の当量数だけ増加した、−ＯＨ基（ポリエーテルポリオールの分量中に存在する）当量数と比較して、過剰の−ＮＣＯ基（ジイソシアネートの分量中に存在する）当量数に相当することを意味する。
【００７０】
典型的には、それらの分量は、１．３から５．０の範囲の−ＮＣＯ／ＯＨ当量比に相当する。前記比は、一方はジイソシアネートであり、他方は適切な場合、鎖延長剤を含むポリエーテルポリオールの混合物である両方の反応物の対応する分量によって与えられる官能基に関して、−ＮＣＯ基当量数を−ＯＨ、−ＮＨ２、および／または−ＮＨの当量数で除したものに等しいと定義される。反応器に供給すべき反応物の重量による分量は、この比に基づいて、およびポリエーテルポリオールに関しては、ヒドロキシル指数ＩＯＨに基づいて決定される。ヒドロキシル指数ＩＯＨは、ポリエーテルポリオール１グラム当たりのヒドロキシル官能基数であり、前記数は、特に本出願では、ヒドロキシル官能基の用量において使用されるＫＯＨのミリグラム当量数の形態で表される。ジイソシアネートが脂肪族ジイソシアネートである場合、ステップａ１）、ａ２）またはａ３）は、多くの場合、好ましくは有機金属塩、例えば鉛、コバルト、鉄、ニッケル、チタン、ビスマス、亜鉛、スズの有機金属塩または錯体、例えば、ジラウリン酸ジブチルスズ（ＤＢＴＬ）、チタンテトライソプロピレートまたはビスマス／亜鉛カルボキシレートなどから選択される触媒の存在下で行われる。
【００７１】
適切な分量のジイソシアネートを、ステップａ１）、ａ２）またはａ３）の反応器に予め供給された適切な分量のポリエーテルポリオール中に導入し、前記ステップは、好ましくは、５０℃から１００℃の温度で実施される。
【００７２】
ステップｂ２）によれば、ステップａ２）から得られたポリウレタンは、式（ＶＩ）：
Ｒ６−ＮＨ−Ｒ３−Ｓｉ（Ｒ４）ｐ（ＯＲ５）３−ｐ  （ＶＩ）
（式中、Ｒ６、Ｒ３、Ｒ４およびＲ５は、先に定義されたようなものである）
のアルファ、ベータまたはガンマアミノシランと反応する。
【００７３】
好ましくは、式（ＶＩ）中、Ｒ６は、水素原子またはＣ１〜Ｃ１０の脂肪族もしくは芳香族の炭化水素基（直鎖状、分枝状もしくは環式であり得る）を表し、Ｒ３は、１から３個の炭素原子を含む二価の直鎖状アルキレン基を表し、Ｒ４およびＲ５は、同一であるかまたは異なり、各々、１から４個の炭素原子を有する直鎖状または分枝状のアルキル基を表し、いくつかのＲ４（またはＲ５）基が存在する場合、これらの基は、同一であるかまたは異なる可能性があり、ｐは、０、１または２に等しい整数である。
【００７４】
アルファタイプ（二価のラジカル：−ＣＨ２−を表すＲ３に相当する）またはガンマタイプ（二価のラジカル：−（ＣＨ２）３−を表すＲ３に相当する）のアミノシランは、市販されていることから、使用されることが多い。
【００７５】
上記のアミノシランの例は、以下を含む：
式（ＶＩＩ）を有するアルファ−アミノシラン：
【００７６】
【化６】
2018532787.tif 000007
【００７７】
これは、２４５．５ｇのモル質量を有し、Ｗａｃｋｅｒ  Ｃｈｅｍｉｅ  ＡＧ社からＧｅｎｉｏｓｉｌ（登録商標）ＸＬ  ９２４の商品名で入手可能である。
式（ＶＩＩＩ）を有するアルファ−アミノシラン：
【００７８】
【化７】
2018532787.tif 000008
【００７９】
これは、２７５．５ｇのモル質量を有し、Ｗａｃｋｅｒ  Ｃｈｅｍｉｅ  ＡＧ社からＧｅｎｉｏｓｉｌ（登録商標）ＸＬ  ９２６の商品名で入手可能である。
以下の式を有するガンマ−アミノシラン：
ｎＢｕ−ＮＨ−（ＣＨ２）３−Ｓｉ（ＯＭｅ）３
これは、２３５ｇのモル質量を有し、Ｅｖｏｎｉｋ  Ｄｅｇｕｓｓａ社からＤｙｎａｓｙｌａｎ（登録商標）１１８９の商品名で入手可能である。
【００８０】
以下の式を有するガンマ−アミノシラン：
ＮＨ２−（ＣＨ２）３−Ｓｉ（ＯＭｅ）３
これは、１７９．３ｇのモル質量を有し、Ｍｏｍｅｎｔｉｖｅ社からＳｉｌｑｕｅｓｔ（登録商標）Ａ−１１１０の商品名で入手可能である。
【００８１】
以下の式を有するガンマ−アミノシラン：
ＮＨ２−（ＣＨ２）３−Ｓｉ（ＯＥｔ）３
これは、２２１．１ｇのモル質量を有し、Ｍｏｍｅｎｔｉｖｅｃ社からＳｉｌｑｕｅｓｔ（登録商標）Ａ１１００の商品名で入手可能である。
【００８２】
好ましくは、Ｒ５がエチル基を表す、式（ＶＩ）のガンマ−アミノシランが、対応するシリル含有ポリウレタンの水分に対する安定性の向上のために使用される。
有利には、ステップａ２）から得られたポリウレタンと反応するアミノシランの分量は、０．９５から１．０の範囲の−ＮＣＯモル数／アミノシランモル数の当量比に相当する。
【００８３】
実際には、反応器に導入されるアミノシランの対応する分量は、ステップａ２）から得られたポリウレタンに含まれる−ＮＣＯ基のモル数から計算される。ポリウレタンの分析によって計算され、および／または決定されるこの数は、ポリウレタンの末端−ＮＣＯ基と、ステップａ２）で反応していないイソシアネートモノマーの−ＮＣＯ基とを含む。過剰のアミノシランは、ステップａ２）の重縮合反応中に反応していないイソシアネートモノマーの官能基を含む、ステップａ２）中に存在する生成物中に存在するすべてのＮＣＯ官能基の反応を確保する。「ポリオール」という用語は、ヒドロキシ官能基で終端する基を包含することを意図しており、アルコール以外の化合物、例えば同じくヒドロキシ基で終端するカルボン酸基を包含する。しかしながら、ヒドロキシ基は、アルコールヒドロキシ基であることが典型的である。
【００８４】
典型的には、ステップｂ２）は、４０から１００℃の範囲の温度で実施される。ステップｂ２）の最後に、シリル末端ポリウレタンが得られる。
ステップａ３）の最後に得られた−ＮＣＯ末端基を有するポリウレタン−ポリエーテルブロックは、方法のステップｂ３）に従って、ポリエステルポリオールと反応する。
【００８５】
ポリエステルポリオールは、脂肪族または芳香族のポリエステルポリオール、およびそれらの混合物から選択される。通常は、その平均分子量は、１から１０ｋＤａ、より好ましくは２から６ｋＤａの範囲であり、そのヒドロキシル官能価は、２から４まで変化し得る。
【００８６】
ポリオールの例は、天然起源のポリエステルポリオール、例えばヒマシ油；１種または複数の脂肪族（直鎖状、分枝状もしくは環式）または芳香族のアルコール、例えばエタンジオール、１，２−プロパンジオール、１，３−プロパンジオール、グリセロール、トリメチロールプロパン、１，６−ヘキサンジオール、１，２，６−ヘキサントリオール、ブテンジオール、トリエタノールアミン、Ｎ−メチルジエタノールアミンおよびそれらの混合物と、１種または複数のポリカルボン酸またはそのエステルもしくは無水物誘導体、例えば１，６−ヘキサン二酸、ドデカン二酸、アゼライン酸、セバシン酸、アジピン酸、１，１８−オクタデカン二酸、フタル酸、コハク酸、およびそれらの酸の混合物、不飽和無水物、例えば無水マレイン酸もしくは無水フタル酸、またはラクトン、例えばカプロラクトンとの縮合により生じるポリエステルポリオールを含む。
【００８７】
典型的には、ポリオールは、二官能性であり、すなわち、２つの末端ヒドロキシ基を含む。通常は、ポリオールのモノマーもまた、二官能性であり、典型的にはジオールである。
【００８８】
ステップｂ３）による製造のための方法において使用され得る典型的なポリエステルポリオールの例は、２に等しいヒドロキシル官能価を有する以下の製品を含む：
ＫＵＲＡＲＡＹ（登録商標）Ｐｏｌｙｏｌ  Ｐ−１０１０、これは、株式会社クラレから入手可能であり、アジピン酸と６−メチル−１，５−ペンチルジオールとの縮合により得られ、１０００Ｄａの分子量、１１２のヒドロキシル価を有し、室温で液体である、
ＴＯＮＥ（登録商標）０２４０（Ｕｎｉｏｎ  Ｃａｒｂｉｄｅから入手可能）、これは、約２０００Ｄａの分子量、５６に等しいＩＯＨ、および約５０℃の融点を有するポリカプロラクトンである、
ＤＹＮＡＣＯＬＬ（登録商標）７３８１、これは、約３５００Ｄａの分子量、３０に等しいＩＯＨ、および約６５℃の融点を有する、
ＤＹＮＡＣＯＬＬ（登録商標）７３６０、これは、アジピン酸とヘキサンジオールとの縮合により得られ、約３５００Ｄａの分子量、３０に等しいＩＯＨ、および約５５℃の融点である、
ＤＹＮＡＣＯＬＬ（登録商標）７３３０、これは、約３５００Ｄａの分子量、３０に等しいＩＯＨ、および約８５℃の融点を有する、
ＤＹＮＡＣＯＬＬ（登録商標）７３６３、これは、アジピン酸とヘキサンジオールとの縮合により得られ、約５５００Ｄａの分子量、２１に等しいＩＯＨ、および約５７℃の融点を有する。
【００８９】
通常は、使用されるポリエステルポリオールは、ポリカプロラクトン、ヒマシ油、またはエタンジオール、１，３−プロパンジオールおよび／もしくは１，６−ヘキサンジオールと、アジピン酸および／もしくはフタル酸との縮合により生じるポリエステルポリオールである。
【００９０】
典型的には、ステップｂ３）において使用されるポリエステルポリオールは、２から３の範囲の−ＯＨ官能価を有し、官能価２が多くの場合使用される。
ステップｂ３）中に、ポリウレタンは、官能基当量に関して過剰のポリエステルポリオールと反応する。好ましくは、反応物分量は、０．１０から０．８０の範囲の−ＮＣＯ／−ＯＨ当量比に相当し、前記当量比は、先のとおり定義される。反応器に供給すべき反応物の重量による分量は、この比に基づいて、およびポリエステルポリオールに関しては、そのヒドロキシル指数ＩＯＨ（その定義は、必要な変更を加えて、ポリエーテルポリオールについて先に与えた定義と同一である）に基づいて決定される。
【００９１】
典型的には、ステップｂ３）において使用されるポリエステルポリオールは、５５℃以上の融点を有し、これは、著しい結晶度に相当する。そのようにして、最後に得られるポリウレタンの「グリーン強度」が向上する。
【００９２】
ステップｂ３）について、適切な分量のポリエステルポリオールを、反応器に予め供給された適切な分量のポリウレタン中に導入することが典型的である。反応は、好ましくは、７０から１１０℃の温度で行われる。
【００９３】
ステップｂ１）またはｃ３）によれば、それぞれステップａ１）またはｂ３）の最後に得られた−ＯＨ末端基を有するポリウレタンは、式（ＩＸ）：
ＮＣＯ−Ｒ３−Ｓｉ（Ｒ４）ｐ（ＯＲ５）３−ｐ  （ＩＸ）
（式中、Ｒ３、Ｒ４、Ｒ５およびｐは、先に定義されたとおりである）
のイソシアナトシランと反応する。
【００９４】
ステップａ０）によれば、ポリエーテルポリオールもまた、式（ＩＸ）のイソシアナトシランと反応する。
式（ＩＸ）中、好ましくは、Ｒ３は、１から３個の炭素原子を含む二価の直鎖状アルキレン基を表し、Ｒ４およびＲ５は、同一であるかまたは異なり、各々、１から４個の炭素原子を有する直鎖状または分枝状のアルキル基を表し、いくつかのＲ４（またはＲ５）基が存在する場合、これらの基は、同一であるかまたは異なる可能性があり、ｐは、０、１または２に等しい整数である。
【００９５】
イソシアナトシランの典型的な例は、Ｇｅｎｉｏｓｉｌ（登録商標）ＧＦ  ４０の商品名で入手可能なガンマ−イソシアナト−ｎ−プロピル−トリメトキシシランまたはＧｅｎｉｏｓｉｌ（登録商標）ＸＬ−４２の商品名で入手可能なアルファ−イソシアナト−メチル−ジメトキシメチルシランを含み、いずれもＷａｃｋｅｒ社から入手可能である。
【００９６】
典型的には、イソシアナトシランと、ポリエーテルポリオール（ステップａ０）において提供される）または−ＯＨ末端基を有するポリウレタン（ステップｂ１）およびｃ３）中に提供される）のいずれかとの分量は、０．９５から１．０５の範囲の−ＮＣＯ／−ＯＨ当量比に相当する。ステップｃ３）は、約１００℃の温度で実行されることが多い。
【００９７】
本発明の組成物に含まれる粘着付与樹脂に関して、「相溶性粘着付与樹脂」という表現は、重量割合５０％／５０％でシリル含有ポリマーと混合したときに、実質的に均質なブレンドを与える粘着付与樹脂を意味する。
【００９８】
本発明の一実施形態によれば、粘着付与樹脂は、フェノール変性テルペン樹脂（典型的にはポリテルペン）、炭化水素樹脂（典型的には、その炭化水素は、芳香族性を有する、すなわち、１つまたは複数の芳香族基を含む）、ロジンエステル樹脂、変性ロジンエステル樹脂およびアクリル樹脂から選択される。典型的には、フェノール変性テルペン樹脂は、７０℃から１５０℃、またはより典型的には１１０℃から１３０℃の軟化点を有し、炭化水素樹脂は、１０℃から１５０℃、より典型的には７０℃から１２０℃の範囲の軟化点を有し、ロジンエステル樹脂は、１０℃から１３０℃、より典型的には９０℃から１１０℃の範囲の軟化点を有する。
【００９９】
シリル含有ポリマーおよび／または粘着付与樹脂の軟化点は、ＡＳＴＭ  Ｅ２８規格に従って測定され得る。
粘着付与樹脂は、典型的には、皮膚に適合し、刺激を引き起こさず、実質的に非細胞毒性である。さらに、粘着付与樹脂は、典型的には、分解に耐性がある。粘着付与樹脂が経時的に（例えば、使用または貯蔵中の光分解または加水分解に起因して）崩壊する場合、崩壊生成物は、実質的に非毒性であり、典型的には皮膚を透過しないことが典型的である。
【０１００】
典型的には、フェノール変性テルペン樹脂は、フリーデル−クラフツ触媒の存在下で、テルペン炭化水素およびフェノールの重合によって得られる。
一実施形態によれば、炭化水素樹脂は、［アルファ］−メチル−スチレンの重合または共重合を含み、場合によりフェノールとの反応も含む方法によって得られる樹脂、任意選択で無水マレイン酸をグラフトした、石油留分由来の１０個以下の炭素原子を有する不飽和脂肪族炭化水素の混合物の水素化、重合または（芳香族炭化水素との）共重合によって得られる樹脂、フリーデル−クラフツ触媒の存在下で、テルペン炭化水素、例えば、モノテルペン（またはピネン）などの重合により一般に生じるテルペン樹脂、天然テルペンをベースとするコポリマー、例えば、スチレン／テルペン、［アルファ］−メチルスチレン／テルペンおよびビニルトルエン／テルペンから選択される。
【０１０１】
一実施形態によれば、ロジンエステル樹脂は、天然または変性ロジン、例えば、松やにから抽出されるロジン、木の根から抽出されるウッドロジンおよび水素化、二量化、重合またはモノアルコールもしくはポリオール、例えばグリセロールによってエステル化されたその誘導体などから選択される。
【０１０２】
一実施形態によれば、上記に開示された非アクリル樹脂の分子量は、１０，０００Ｄａ以下、典型的には２，０００Ｄａ以下、より典型的には１，０００Ｄａ以下である。
アクリル樹脂は、ポリマー鎖中に有意な量、通常は少なくとも５％重量／重量（ｗ／ｗ）、より多くの場合少なくとも１０％ｗ／ｗ、なお通常には少なくとも２０％ｗ／ｗ、典型的には少なくとも３０％ｗ／ｗの（メタ）アクリルおよび／または（メタ）アクリレートモノマーを含んで構築されたポリマーまたはオリゴマーと定義される。
【０１０３】
一実施形態によれば、（メタ）アクリルモノマーは、アクリル酸、メタクリル酸、アクリル酸メチル、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸２−エチルヘキシル、メタクリル酸エチルヘキシル、アクリル酸ｎ−ヘプチル、メタクリル酸ｎ−ヘプチル、アクリル酸ステアリル、メタクリル酸ステアリル、メタクリル酸グリシジル、クロトン酸アルキル、酢酸ビニル、マレイン酸ジ−ｎ−ブチル、マレイン酸ジ−オクチル、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、アクリル酸２−メトキシ、メタクリル酸２−メトキシ、アクリル酸２−（２−エトキシエトキシ）エチル、アクリル酸２−フェノキシエチル、メタクリル酸２−フェノキシエチル、アクリル酸イソボルニル（ｉｓｏｂｏｍｙｌ）、メタクリル酸イソボルニル、アクリル酸カプロラクトン、メタクリル酸カプロラクトン、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル、Ｎ−ビニルピロリドンまたはＮ−ビニルラクタムから選択される。
【０１０４】
典型的には、（メタ）アクリルモノマーは、２０個までの炭素原子を有し、典型的には、アクリル酸、メタクリル酸、アクリル酸ブチル、アクリル酸２−エチルヘキシルおよびアクリル酸ヒドロキシエチルから選択される。
【０１０５】
一実施形態によれば、アクリル樹脂は、少なくとも１つの（メタ）アクリル官能基または鎖部分と、少なくとも１つの炭化水素鎖部分とを含有するポリマーから選択され、前記ポリマーは、コポリマー、グラフト化または反応またはブロックポリマーの形態であり得る。
【０１０６】
上記の樹脂は、１００℃で測定して１００Ｐａ．ｓを著しく超えるかまたはそれに等しく、１５０℃で１００Ｐａ．ｓ以下の粘度を有する。アクリレート樹脂は、少なくとも１つの炭化水素モノマーおよび少なくとも１つのアクリレートモノマーの繰り返し単位を含み得る。炭化水素モノマーは、スチレン、アルファ−メチルスチレン、ビニルトルエン、インデン、メチルインデン、ジビニルベンゼン、ジシクロペンタジエン、およびメチル−ジシクロペンタジエン、ならびに石油化学工業から入手可能なＣ５ピペリレンおよびＣ５イソプレンおよびＣ９芳香族ストリーム中に含有される重合性モノマーからなる群から選択される。それらの炭化水素モノマーは、通常は、ルイス酸触媒を使用するカチオン重合によって様々な比で一緒に重合される。アクリレートモノマーは、一般式Ｒａ−ＣＨ＝ＣＲｂ−ＣＯＯＲｃ（式中、Ｒａ、Ｒｂ、Ｒｃは、独立して、水素、脂肪族基、および芳香族基から選択される）を有する。アクリレートモノマーは、アクリル酸メチル、アクリル酸、メタクリル酸、メタクリル酸メチル、アクリル酸エチル、メタクリル酸エチル、アクリル酸ブチル、メタクリル酸ブチル、アクリル酸イソブチル、メタクリル酸イソブチル、アクリル酸ｎ−ヘキシル、メタクリル酸ｎ−ヘキシル、アクリル酸エチルヘキシル、メタクリル酸エチルヘキシル、アクリル酸ｎ−ヘプチル、メタクリル酸ｎ−ヘプチル、（メタ）アクリル酸２−メチルヘプチル、アクリル酸オクチル、メタクリル酸オクチル、（メタ）アクリル酸イソオクチル、（メタ）アクリル酸ｎ−ノニル、（メタ）アクリル酸イソノニル、（メタ）アクリル酸デシル、アクリル酸イソデシル、メタクリル酸イソデシル、（メタ）アクリル酸ドデシル、（メタ）アクリル酸イソボルニル、メタクリル酸ラウリル、アクリル酸ラウリル、アクリル酸トリデシル、メタクリル酸トリデシル、アクリル酸ステアリル、メタクリル酸ステアリル、メタクリル酸グリシジル、クロトン酸アルキル、酢酸ビニル、マレイン酸ジ−ｎ−ブチル、マレイン酸ジ−オクチル、メタクリル酸アセトアセトキシエチル、アクリル酸アセトアセトキシエチル、メタクリル酸アセトアセトキシプロピル、アクリル酸アセトアセトキシプロピル、ジアセトンアクリルアミド、アクリルアミド、メタクリルアミド、メタクリル酸ヒドロキシエチル、アクリル酸ヒドロキシエチル、メタクリル酸アリル、メタクリル酸テトラヒドロフルフリル、アクリル酸テトラヒドロフルフリル、メタクリル酸シクロヘキシル、アクリル酸シクロヘキシル、アクリル酸ｎ−ヘキシル、メタクリル酸ｎ−ヘキシル、アクリル酸２−エトキシエチル、メタクリル酸２−エトキシエチル、メタクリル酸イソデシル、アクリル酸イソデシル、アクリル酸２−メトキシ、メタクリル酸２−メトキシ、アクリル酸２−（２−エトキシエトキシ）エチル、アクリル酸２−フェノキシエチル、メタクリル酸２−フェノキシエチル、アクリル酸イソボルニル、メタクリル酸イソボルニル、アクリル酸カプロラクトン、メタクリル酸カプロラクトン、ポリプロピレングリコールモノアクリレート、ポリプロピレングリコールモノメタクリレート、ポリエチレングリコール（４００）アクリレート、ポリプロピレングリコール（４００）メタクリレート、アクリル酸ベンジル、メタクリル酸ベンジル、１−アリルオキシ−２−ヒドロイルプロピルスルホン酸ナトリウム、アクリロニトリル、およびそれらの混合物からなる群から選択される。
【０１０７】
典型的には、炭化水素モノマーは、石油化学起源のＣ９芳香族ストリームからの芳香族モノマーまたは重合性モノマー；石油化学起源のＣ５ピペリレンまたはＣ５イソプレンストリームからのジシクロペンタジエンまたは重合性モノマーからなる群の中から選択される。
【０１０８】
通常は、アクリレートモノマーは、アクリル酸およびアクリル酸２−エチルヘキシル、アクリル酸ヒドロキシエチル、メタクリル酸、アクリル酸ブチルである。そのような樹脂の軟化点は、典型的には室温から１８０℃までであり、重量平均分子量範囲は、典型的には２００から２５０００ダルトンであり、酸価は、典型的には０から３００ｍｇ  ＫＯＨ  ｇ−１の範囲である。典型的な樹脂は、１０，０００ダルトン以下、より通常には２，０００Ｄａ以下、最も典型的には１，０００Ｄａ以下の分子量；１５０℃以下、より典型的には１２０℃以下、最も典型的には７０から１２０℃の範囲の軟化点；１５０ｍｇ  ＫＯＨ  ｇ−１以下、より典型的には１００ｍｇ  ＫＯＨ  ｇ−１以下、最も典型的には１０から１００ｍｇ  ＫＯＨ  ｇ−１の酸価を有する。
【０１０９】
一実施形態によれば、アクリル樹脂の分子量は、１種のみの樹脂が組成物中に存在する場合は３００，０００以下、通常は１００，０００以下、最も典型的には２０，０００以下である。
【０１１０】
非アクリル樹脂はなお、重合化学反応の一部であるか、またはモノマーもしくはポリマー鎖へのグラフト化もしくは官能化基として、有意でない分量のいくつかのアクリル官能基を含有することができる。
【０１１１】
好適な樹脂の例は、以下を含む：
フェノール変性テルペン樹脂：ＤＲＴ社から入手可能であり、およそ６３０Ｄａに等しい分子量Ｍｎを有するＤＥＲＴＯＰＨＥＮＥ（登録商標）Ｈ１５０、同社から入手可能なおよそ５００Ｄａに等しい分子量を有するＤＥＲＴＯＰＨＥＮＥ（登録商標）Ｔ、
炭化水素樹脂：フェノールの作用なしにアルファ−メチルスチレンの重合によって得られ、１０００Ｄａの数平均分子量、および１１０℃の軟化点を有する、Ｃｒａｙ  Ｖａｌｌｅｙから入手可能なＮＯＲＳＯＬＥＮＥ（登録商標）Ｗ１１０、ＮＯＲＳＯＬＥＮＥ（登録商標）Ｗ８０は、ＮＯＲＳＯＬＥＮＥ（登録商標）ＷＨＯと同じ構造であるが、より低い分子量を有し、８０℃の軟化点をもたらす、
ロジンエステル樹脂：Ａｒｉｚｏｎａ  Ｃｈｅｍｉｃａｌから入手可能であり、およそ１７００Ｄａの分子量Ｍｎを有するペンタエリトリトールロジンエステルであるＳＹＬＶＡＬＩＴＥ（登録商標）ＲＥ  １００、
アクリル樹脂：少なくとも１つの（メタ）アクリル官能基または鎖部分と、少なくとも１つの炭化水素鎖部分とを含有するポリマーであり、前記ポリマーが、コポリマー、グラフト化または反応またはブロックポリマーの形態であり得る、ＫＯＬＯＮ（登録商標）ＰＸ９５（Ｋｏｌｏｎ  Ｉｎｄｕｓｔｒｉｅｓ  Ｉｎｃ．から入手可能）またはＵＳ７，３３２，５４０に記載されているＥａｓｔｍａｎ（登録商標）樹脂（配合物１、表３、欄１４）、アクリル酸ブチルモノマーの重合により生じる、ＢＡＳＦ社、ドイツから入手可能なＡｃｒｏｎａｌ（登録商標）４Ｆ。
【０１１２】
本発明による組成物中で使用され得る硬化触媒は、シラノール縮合用の当業者に公知の任意の触媒であり得る。そのような触媒の例は、チタンの有機誘導体、例えばチタンアセチルアセトネート（ＤｕＰｏｎｔからＴＹＺＯＲ（登録商標）ＡＡ７５の名称で市販されている）、アルミニウムの有機誘導体、例えばアルミニウムキレート（Ｋｉｎｇ  ＩｎｄｕｓｔｒｉｅｓからＫ−ＫＡＴ（登録商標）５２１８の名称で市販されている）、アミンの有機誘導体、例えば１，８−ジアゾビシクロ［５．４．０］ウンデカ−７−エンまたはＤＢＵを含む。
【０１１３】
任意選択で、本発明による組成物はまた、シリル含有ポリマーと組み合わせて、ＨＭＰＳＡの調製において使用されることが多い熱可塑性ポリマー、例えばエチレン酢酸ビニル（ＥＶＡ）またはスチレンブロックコポリマーを含み得る。
【０１１４】
本発明による硬化性組成物はまた、乾燥剤として３％までの加水分解性アルコキシシラン誘導体、典型的にはトリメトキシシラン誘導体を含み得る。そのような薬剤は、有利には、本発明による組成物の使用前の、貯蔵および輸送中のその有効期間を延長する。例示的な添加剤は、米国Ｍｏｍｅｎｔｉｖｅ  Ｐｅｒｆｏｒｍａｎｃｅ  Ｍａｔｅｒｉａｌｓ  Ｉｎｃ．からＳＩＬＱＵＥＳＴ（登録商標）Ａ−１７４の商品名で入手可能な［ガンマ］−メタクリロキシプロピルトリメトキシシランを含む。
【０１１５】
本発明による組成物はまた、可塑剤、例えばジイソノニルフタレート（ＤＩＮＰ）のようなフタレートまたはベンゾエート、パラフィン系およびナフテン系油（例えばＥｓｓｏ製のＰＲＩＭＯＬ（登録商標）３５２）あるいはポリエチレンホモポリマーのワックス（例えばＨｏｎｅｙｗｅｌｌ製のＡ−Ｃ（登録商標）６１７）またはポリエチレン／酢酸ビニルコポリマーのワックス、あるいは顔料、染料またはフィラーを含み得る。
【０１１６】
さらに、０．１から３％の量の１種または複数の安定剤（または酸化防止剤）が、典型的には、本発明による組成物に含まれる。これらの化合物は、熱または光の作用によって形成される可能性がある酸素との反応により生じる分解から組成物を保護するために導入される。これらの化合物は、フリーラジカルを捕捉し、かつ、特に、置換フェノールである一次酸化防止剤、例えばＣｉｂａ製のＩＲＧＡＮＯＸ（登録商標）１０７６またはＩＲＧＡＮＯＸ（登録商標）１０１０を含み得る。一次酸化防止剤は、単独でまたは他の二次酸化防止剤もしくはＵＶ安定剤と組み合わせて使用され得る。
【０１１７】
上記の組成物と併せて使用され得る薬物の選択は特に限定されないが、ただし、前記薬物は、組成物に可溶であることを条件とする。本出願を通じて「皮膚」について言及されるが、組成物は、創傷ならびに粘膜（例えば眼および歯肉）にも適用され得ることが企図される。しかしながら、典型的には、組成物は、皮膚に適用される。
【０１１８】
薬物の選択は特に限定されないが、薬物は、典型的には、１００Ｄａを超える、典型的には５００Ｄａから２０，０００Ｄａの範囲、より典型的には５００Ｄａから１０，０００Ｄａ、なお典型的には５００Ｄａから５，０００Ｄａの分子量を有する。多くの場合、範囲は、１００Ｄａから５０００Ｄａ、より典型的には１００Ｄａから５００Ｄａである。上記で説明したとおり、薬物が血流に入るために皮膚を透過する必要がある経皮薬物送達には、低分子量薬物が特に望ましい。
【０１１９】
多くの場合、薬物は親水性であり、その理由は、これは、（経皮薬物送達のために）薬物が血流中に吸収される能力を向上させるからである。明らかに、薬物は、単独でまたは共溶媒の補助により、架橋ポリマーマトリックス中で少なくとも一部溶解することができる化合物でなければならない。とりわけ薬物が皮膚表面に適用される用途については、疎水性および両性薬物もまた想定される。
【０１２０】
本明細書に記載されている薬物は、低分子薬物に制限されず、生体化合物、例えばタンパク質、ペプチド、酵素、ＤＮＡ、ＲＮＡ、ｓｉＲＮＡ、抗体もしくはその断片、ビタミン、ミネラルまたはそれらの組合せもまた包含し得る。
【０１２１】
他の化合物または賦形剤を添加して、薬物の有効性または分布プロファイルを向上させることができる。例えば、染料、顔料、酸化防止剤、乾燥剤、送達のための薬物の安定性を維持するｐＨ緩衝剤または薬物をミセルなどの担体中に封入して、その送達をさらに向上させることができる。例えば、組成物の物理的特徴を改変するために、上記のもの以外のポリマー材料もまた用意され得る。
【０１２２】
使用される薬物は、典型的には、鎮痛薬、抗炎症薬、ホルモン、抗嗜癖薬、例えばニコチン、抗低血圧薬、抗鬱薬、抗アルツハイマー病薬、抗感染症薬、抗瘢痕薬、抗精神病薬、代謝調節薬、色素（ｐｉｇｍｅｎｔａｔｉｏｎ）、栄養素、ミネラルおよびビタミンからなる群から選択される。
【０１２３】
使用される薬物は、鎮痛薬であり、カプサイシン、イソブチルフェニルプロパン酸（イブプロフェン）、フルルビプロフェン、サリチル酸メチル、ジクロフェナクエポラミン、レボメントール、サリチル酸、ケトプロフェン、フェンブフェン、プリロカイン、リドカイン、ピロキシカム（ｐｉｒｏｘｉａｍ）、スフェンタニル、トロラミン、またはそれらの組合せからなる群から選択され得ることが典型的である。
【０１２４】
薬物が抗感染症薬である場合、薬物は、抗ウイルス、抗菌または抗真菌薬であることが典型的であり、典型的な抗感染症薬の例は、クロルヘキシジン、ヨウ素、硝酸銀、クロルキナルドールまたはそれらの組合せを含む。
【０１２５】
あるいは、使用される薬物は、ホルモンであり得る。本発明において使用され得る特定のホルモンまたはホルモンの組合せは特に制限されない。しかしながら、典型的には、ホルモンは、ブプレノルフィン、酪酸クロベタゾン、クロニジン、デキサメタゾン、吉草酸ジフルコルトロン（ｄｉｆｌｕｃｏｒｔａｌｏｎｅ）、エストラジオール、エストロゲン、エチニルエストラジオール、ゲストデン、ヒドロコルチゾン、レボノルゲストレル、ノルエルゲストロミン、ノルエチステロン、プレドニゾロン、テリパラチド、テストステロン、トリアムシノロン、またはそれらの組合せから選択される。
【０１２６】
本発明の別の実施形態では、使用される薬物は、任意の抗嗜癖薬、例えばニコチンであってもよく、ビタミン、栄養素、ミネラル、またはそれらの組合せから選択されてもよい。
【０１２７】
本発明の組成物中での使用に好適な薬物のさらなる例は、抗がん薬、とりわけ皮膚がんを含む。
組成物中で使用するための薬物の特定の選択に応じて、種々の賦形剤および保存剤を本発明の組成物に組み込むことができる。賦形剤は、組成物の薬物放出特性または組成物の他の特性、例えば組成物の粘着性もしくは色を改変するために導入され得る。一部の賦形剤はまた、カフェインのように、身体に対する生物学的効果を有することができ、組成物中の他の薬物と相乗的に作用して、組成物の全体的有効性を向上させる。賦形剤はまた、組成物の物理的特徴を改変するために使用することができ、皮膚に適用されたときに加熱もしくは冷却効果をもたらすことまたは保湿物質を使用して皮膚を軟化させることを含む。
【０１２８】
組成物は、本発明の組成物中で使用される薬物の溶解性を向上させることを意図した溶媒または共溶媒をさらに含み得る。溶媒または共溶媒の選択は特に制限されないが、ただし、組成物と相溶性があり、かつ、薬物の溶解性および／または使用中の組成物からの放出を向上させることを条件とする。典型的には、溶媒または共溶媒は、有機溶媒、典型的には実質的に無害な有機溶媒である。溶媒は、ポリマー組成物の粘度の低減において有用であり、したがって、ポリマーマトリックスへの薬物の組み込みを向上させるために使用され得る。
【０１２９】
本発明の組成物は、薬物送達パッチの形態であることが典型的である。典型的には、パッチは、経皮薬物送達パッチである。本発明者らは、特許請求された組成物が、優れた薬物保持および送達プロファイルを有する薄いフィルムを形成し、かつ、優れた皮膚接着性および除去特性を実証することができることを見出した。パッチは、典型的には、硬化組成物の、典型的には１０ｍｍ未満、通常は５ｍｍ未満の厚さを有する薄層を含む。パッチは、硬化組成物の層と、組成物の層がその上に塗布された少なくとも１つの基材層とを含み得る。この基材層は、典型的には、パッチを手によって使用者の皮膚に適用することができるように、一表面は接着性でない。
【０１３０】
本発明のパッチは、既存のパッチ設計に対していくつかの利点を有する。上記で説明したとおり、多くのパッチ接着剤は、ある特定の薬物の溶解に有効でなく、またはある用量を長期間にわたって送達しない。したがって、多くのパッチは、この機能を果たすために別個の薬物貯留部を使用する。しかしながら、これは、典型的には、追加の層をパッチ構造に組み込むことを必要とし、薬物はなお、多くの場合、接着剤層を通して浸透して、皮膚に到達する必要がある。一部の設計は、この問題を克服するために、中央に配置された貯留部および接着剤の周縁部を使用する。しかしながら、これは、多くの場合、貯留部と皮膚との間の不十分な表面接触をもたらすことにより、パッチの有効性を低減させ、接着性が、多くの場合有効でない可能性がある。これは、本発明では問題でなく、その理由は、組成物を単一層で製剤化することができ、皮膚への良好な接着性および良好な薬物送達が実現されるからである。
【０１３１】
パッチは、典型的には、２つの基材層の間に挟まれた上記の組成物の連続または半連続層を含む。基材層の少なくとも一方は、パッチの適用前に、典型的には手によって、組成物層から容易に分離することができる剥離性材料から構成されることが通常である。２つの基材層は、いずれも、剥離性材料から作製され得る。この剥離性層または非剥離性「裏ライナー」はまた、組成物層が乾燥したり、非使用時に薬物含有物を漏出したりすることを防止することができ、組成物層をより容易に取り扱うことを可能にする。
【０１３２】
典型的には、層の一方は、組成物層に強力に結合する非剥離性材料または「裏ライナー」から作製され得る。剥離性層を含むさらなる基材層が、裏ライナー層と反対の組成物層の他方の表面に塗布されてもよい。これは、パッチが、非使用時に表面にまたは使用時に使用者の衣服に組成物層が張り付くことを防止する、プラスター型構造を形成することを可能にする。
【０１３３】
基材は、組成物を担持するように構成され、剥離ライナー、キャリアフィルムまたはウェブであり得る。多くの場合、剥離性層は、表面のすべてもしくは実質的にすべてを覆うシリコーン処理表面を含み、および／またはシリコーン処理材料から作製される。剥離性層は、組成物層からの剥離を可能にする任意のポリマーフィルム、例えばＰＴＦＥまたは類似の材料であり得る。
【０１３４】
本発明の第２の態様では、本発明の第１の態様による組成物を調製するための方法であって、
本発明の第１の態様によるシリル含有ポリマーを用意する第１のステップと、
皮膚への送達のための薬物を第１の構成成分に溶解させる第２のステップと、
得られた混合物を硬化させる第３のステップと
を含む方法が提供される。
【０１３５】
あるいは、薬物は、混合物を硬化させる第３のステップの後に添加され得る。しかしながら、典型的には、薬物は、硬化させるステップの前に添加される。
典型的には、方法の第１のステップにおいて、粘着付与樹脂が、シリル含有ポリマーとともに用意される。さらに、方法の第１、第２または第３のステップのいずれかにおいて、触媒が供給されることが通常である。触媒が第２のステップにおいて添加される場合、これは、典型的には、皮膚への送達のための薬物が添加された後、かつ、典型的には任意の追加の添加剤が組み込まれた後に行われる。触媒は、第２のステップの最後または第３のステップの最初のいずれかに添加されることが典型的である。典型的には、触媒は、シラノール縮合を促進する。典型的な触媒は、チタン（ＩＩＩ）、チタン（ＩＶ）またはアルミニウム（ＩＩＩ）の有機誘導体、例えばアルミニウムトリスアセチルアセトネート、チタンテトラアルコキシド（ｔｅｔｒｅａａｌｋｏｘｉｄｅｓ）、例えばチタンテトラブトキシドおよびチタンテトラエトキシド；ならびにアミン、例えば１，８−ジアゾビシクロ［５．４．０］ウンデカ−７−エンを含むが、これらに限定されない。
【０１３６】
ポリマーを硬化させる第３のステップは、典型的には、湿潤環境中で、すなわち、水の存在下で行われる。一実施形態によれば、組成物は、その湿度レベルによって特徴付けられる湿潤雰囲気中で硬化させる。湿度レベルは、典型的には湿度発生器、センサーおよび調節システムを含む、適切なデバイスによって典型的には制御される。好適なデバイスの例は、例えばＥＰ２８５６９３７に記載されている。典型的には、硬化させるステップの湿度は、硬化雰囲気中の分子のうち１％から１００％の範囲、より典型的には２％から９５％の範囲、なお典型的には５％から９０％、さらに典型的には１０％から８０％の範囲、さらになお典型的には１５％から７０％が水であるようなものである。湿度は、２０％から５０％の範囲、またはさらになお典型的には２５％から４０％の範囲であることが多い。一部の場合には、湿度は、１％〜９０％の範囲、多くの場合１％から１０％、一部の場合には２％から８％である。
【０１３７】
第２のステップは、第１の構成成分を３０から１５０℃、典型的には５０から１３０℃、最も典型的には７０から１００℃の範囲の温度に加熱することを含み得る。方法の第２のステップは、典型的には、薬物の溶解を補助し、かつ、均質な混合物が得られることを確保するために、混合するステップを含む。これは、第１の構成成分への薬物の溶解を向上させるために、１種または複数の溶媒または共溶媒とともに行われ得る。使用に好適な溶媒および共溶媒は、上記されている。典型的には、前記溶媒は、早期硬化を防止するために、水を実質的に含有しない。
【０１３８】
加えて、保存剤、賦形剤および他の添加剤が組成物に添加されてもよく、これは、典型的には、薬物の添加とともに、典型的には第２のステップ中に行われる。第１および／または第２のステップは、不活性雰囲気中で実行され得る。
【０１３９】
硬化させるステップは、典型的には、室温を超える、典型的には２０℃を超える、多くの場合２０から２００℃の範囲、より典型的には４０から１２０℃の範囲の温度で実施される。多くの場合、温度は、５０から８０℃の範囲であり、最も典型的にはおよそ６０℃である。
【０１４０】
典型的には、第２のステップにおいて、実質的に均質な混合物が得られたら、硬化させるステップの前に混合物を裏ライナーまたは剥離性ライナーに塗布する。典型的には、混合物は、層として形成され、２つの裏ライナーもしくは剥離性ライナーまたはそれらの組合せの間に挟まれ得る。裏ライナーまたは剥離性層の形状または材料は特に制限されない。裏ライナーは、典型的には薄い可撓性材料であり、通常は、５ｍｍ未満、多くの場合１ｍｍ未満の厚さを有する。裏ライナーは、典型的には、組成物層に強力に結合する。典型的には、剥離性材料の例は、シリコーン処理表面；ポリオレフィンフィルムまたはコーティング、例えば高密度ポリエチレンまたはポリプロピレン；伸縮可能または変形可能なフィルムまたはコーティング、例えばフルオロシリコーンまたはポリテトラフルオロエチレン；およびアセテートシートを含む。
【０１４１】
皮膚への薬物送達のための薬物は、組成物が硬化する前に導入されることが典型的であるが、送達すべき薬物の熱的および化学的安定性に応じて、薬物を、組成物が硬化した後に組み込むことができる。薬物は、組成物に添加されるときに、固体、液体、または薬物を含む溶液であり得る。
【０１４２】
硬化させるステップの持続時間は特に限定されない。硬化させるステップに必要な時間は、基材上に堆積させた組成物の単位面積当たり重量、加熱温度、湿度および当該組成物の特定の構成に応じて、かなりの程度変化し得る。典型的には、硬化させるステップの持続時間は、１秒から２４時間の範囲であり、より典型的には、５分から２４時間の範囲である。
【０１４３】
理論に拘泥するものではないが、この硬化させるステップは、ポリマー鎖間に、大気水分の作用下で、シロキサン型結合を作り出し、その結果、三次元ポリマー網目構造が形成されるという効果を有すると考えられる。このようにして硬化させた組成物は、それによりコーティングされた基材に望ましい接着強度およびタックを与える感圧接着剤層として作用する。
【０１４４】
方法は、バッチプロセスまたは連続プロセスであり得る。連続プロセスは、加熱ローラーの使用ならびに組成物の形成および加熱を伴うことができ、蒸気噴射スプリンクラーを使用して湿度を与えて、架橋反応を促進することができる。
【０１４５】
本発明の第３の態様では、上記のとおりである架橋されたシリル含有ポリマーを含む、皮膚への薬物送達のための組成物の使用が提供される。典型的には、組成物はまた、上記の粘着付与樹脂を含む。
【０１４６】
本発明者らは、架橋されたシリル含有ポリマーを含む組成物が、薬物を貯蔵し、皮膚に運搬するのに極めて有効であることを見出した。これは、皮膚への接着を助ける上記の粘着付与樹脂と組み合わされた場合に向上する。
【０１４７】
本発明の第３の態様による使用において提供される組成物は、典型的には、薬物送達パッチである。典型的には、皮膚への薬物送達のためのパッチである。
典型的には、本発明の第３の態様の組成物中で使用される薬物は、上記のとおりである。
【０１４８】
本発明の第４の態様では、疾患を処置する方法であって、本発明の第１の態様による組成物またはパッチを用意するステップと、組成物またはパッチを使用者に適用するステップとを含む、方法が提供される。典型的には、使用者の皮膚に適用する。
【０１４９】
この方法を使用して処置され得る疾患のタイプは特に限定されない。唯一の限定は、特定の状態を処置するために使用される薬物が、皮膚に投与されたときに有効であることである。本発明の組成物の典型的な用途は、痛覚消失（ａｎａｌｇｅｓｉａ）；高血圧；嗜癖、例えばニコチンへの嗜癖；ホルモン不均衡；がん、例えば皮膚がん；細菌、ウイルスもしくは真菌感染症、アルツハイマー病、気分障害、パーキンソン病、代謝性疾患、組織瘢痕またはそれらの組合せから選択される疾患の処置を含む。
【０１５０】
さらに、本発明の処置方法はまた、ワクチンを送達するためおよび／または創傷治癒を向上させるためのものであり得る。
本発明の第５の態様では、療法における使用のための、本発明の第１の態様による組成物またはパッチもまた提供される。典型的には、本発明の組成物またはパッチで処置され得る状態は、痛覚消失；高血圧；嗜癖、例えばニコチンへの嗜癖；ホルモン不均衡；がん、例えば皮膚がん；細菌、ウイルスもしくは真菌感染症、アルツハイマー病、気分障害、パーキンソン病、代謝性疾患、組織瘢痕またはそれらの組合せである。最も典型的には、本発明の組成物およびパッチは、痛覚消失の処置における使用のためのものである。
【０１５１】
さらに、本発明の組成物およびパッチはまた、ワクチンを送達するための手段としておよび／または創傷治癒を向上させるための手段として使用され得る。
本発明をこれから、以下の図面および実施例を参照して説明する。
【図面の簡単な説明】
【０１５２】
【図１】図１Ａは、鎮痛薬であるイブプロフェン（５％ｗ／ｗ）をロードしたパッチを示す図である。図１Ｂは、鎮痛薬であるジクロフェナクエポラミン（５％ｗ／ｗ）をロードしたパッチを示す図である。図１Ｃは、鎮痛薬であるリドカイン（５％ｗ／ｗ）をロードしたパッチを示す図である。図１Ｄは、鎮痛薬であるサリチル酸（５％ｗ／ｗ）をロードしたパッチを示す図である。
【図２】図２Ａは、フェンブフェン５％ｗ／ｗパッチを示す図である。図２Ｂは、プリロカイン５％ｗ／ｗパッチを示す図である。
【図３】図３Ａは、抗感染症化合物であるクロルキナルドールをロードしたＭｅｄｈｅｒａｎｔパッチを示す図である。図３Ｂは、抗感染症化合物であるヨウ素をロードしたＭｅｄｈｅｒａｎｔパッチを示す図である。図３Ｃは、抗感染症化合物である硝酸銀をロードしたＭｅｄｈｅｒａｎｔパッチを示す図である。図３Ｄは、抗感染症化合物であるクロルヘキシジンをロードしたＭｅｄｈｅｒａｎｔパッチを示す図である。
【図４】Ｍｅｄｈｅｒａｎｔニコチンパッチ５％ｗ／ｗを示す図である。
【図５】接着材料の「タック」を測定するときに使用された典型的な試料を示す図である。
【図６】本発明のパッチからのＰｉｏｎ（登録商標）メンブレンを介したＮＳＡＩＤおよび他の薬物の経時的な浸透を示すグラフである。
【図７】本発明のパッチからのＰｉｏｎ（登録商標）メンブレンを介したステロイド系薬物の経時的な浸透を示すグラフである。
【図８】本発明の純粋なパッチからアセテートフィルムを引き剥がすのに必要とされる平均荷重を示すグラフである。
【図９】本発明のグレードＡ組成物を用いて生成されたイブプロフェンおよびサリチル酸メチルパッチの接着性を示すグラフである。
【図１０】本発明のグレードＢ組成物を用いて生成されたイブプロフェンおよびサリチル酸メチルパッチの接着性を示すグラフである。
【図１１】本発明のグレードＡおよびグレードＢ組成物（１０ｗｔ％サリチル酸メチルコーティング）を使用した本発明のパッチに対する、既存の市販のパッチ（Ｓａｌｏｎａｐａｓパッチ）についての接着性データを示すグラフである。
【図１２】本発明のパッチ（サリチル酸メチル１０％ｗ／ｗおよびメントール３％ｗ／ｗを含むグレードＡの組成物から作製された））と比較した、Ｓａｌｏｎｐａｓ（サリチル酸メチル１０％ｗ／ｗおよびメントール３％ｗ／ｗ、比較例）パッチからのＰｉｏｎ（登録商標）メンブレンを通したサリチル酸メチルおよびメントールの試験後１時間ごとにわたるフラックスを示すグラフである。
【図１３】本発明のパッチ（サリチル酸メチル（ｍｅｔｈｙｌ  ｍｅｔｈｙｌ  ｓａｌｉｃｙｌａｔｅ）１０％ｗ／ｗおよびメントール３％ｗ／ｗを含むグレードＡの組成物から作製された）と比較した、Ｓａｌｏｎｐａｓ（サリチル酸メチル１０％ｗ／ｗおよびメントール３％ｗ／ｗ、比較例）パッチからのＰｉｏｎメンブレンを介したサリチル酸メチルおよびメントールの経時的な総浸透量を示すグラフである。
【図１４】本発明のパッチ（４９ｍｇのニコチンを含むグレードＡの組成物から作製された）と比較した、Ｎｉｑｕｉｔｉｎ（１１４ｍｇ）パッチからの皮膚を模したＳｔｒａｔ−Ｍメンブレンを介したニコチンの経時的な総浸透を示すグラフである。
【図１５】本発明のパッチ（４９ｍｇのニコチンを含むグレードＡの組成物から作製された）と比較した、Ｎｉｑｕｉｔｉｎ（１１４ｍｇ）パッチからの皮膚を模したＳｔｒａｔ−Ｍメンブレンを通したニコチンの経時的なフラックスを示すグラフである。
【図１６】グレードＦ１５（Ａ．１）、Ｆ１６（Ａ．２）およびＦ１７（Ａ．３）を使用して作製されたパッチからの非律速Ｎｙｌｏｎメンブレンを通したイブプロフェンの放出を示すグラフである。
【図１７】グレードＦ１５（Ａ．１）、Ｆ１６（Ａ．２）およびＦ１７（Ａ．３）を使用して作製されたパッチからの非律速Ｎｙｌｏｎメンブレンを通したリドカインの放出を示すグラフである。
【図１８】グレードＦ１５（Ａ．１）、Ｆ１６（Ａ．２）およびＦ１７（Ａ．３）を使用して作製されたパッチからの非律速Ｎｙｌｏｎメンブレンを通したサリチル酸メチルの放出を示すグラフである。
【発明を実施するための形態】
【０１５３】
【実施例】
【０１５４】
組成物のポリマー構成成分の調製
組成物の説明：
Ｄｅｓｍｏｓｅａｌ（登録商標）ＸＰ２６３６は、Ｂａｙｅｒ  ＡＧ、ドイツから入手可能なシラン末端ポリエーテル材料（式（Ｉ）の範囲に含まれ、ｎ＝０である）であり、（ＡＳＴＭ規格Ｄ１２３６に従って）２３℃で３５，０００ｍＰａ．ｓの粘度、ならびに規格ＩＳＯ３７に従って室温で実施される引張試験において０．７７ＭＰａの引張強度および１３３％の破断点伸びを有する。
【０１５５】
ＳＰＵＲ（登録商標）１０５０ＭＭは、Ｍｏｍｅｎｔｉｖｅ社、ドイツから入手可能なシラン末端ポリウレタン（式（Ｉ）の範囲に含まれ、ｎが０と異なる）であり、（ＡＳＴＭ規格Ｄ１２３６に従って）２３℃で３５，０００ｍＰａ．ｓの粘度、ならびに規格ＩＳＯ３７に従って室温で実施される引張試験において０．６８ＭＰａの引張強度および１５０％の破断点伸びを有する。
【０１５６】
ＸＰＳ１８４４６は、特許出願ＵＳ２０１１００５２９１２に記載されているとおり、ポリマーＡ（式（Ｉ）の範囲に含まれ、ｎが０と異なる）として生成され、（ＡＳＴＭ規格Ｄ１２３６に従って）約５５，０００ｍＰａ．ｓの最終粘度、ならびに規格ＩＳＯ３７に従って室温で実施される引張試験において０．８３ＭＰａの引張強度および２３０％の破断点伸びを有する。
【０１５７】
Ｐｏｌｙ１５（式（Ｉ）の範囲に含まれ、ｎが０と異なる、シリル含有ポリウレタン−ポリエーテルおよびポリウレタン−ポリエステルブロックコポリマー）は、以下の方法に従って生成される：
ステップ（ａ３）  −  ２つの−ＮＣＯ末端基および１つまたは複数のポリエーテルブロックを有するポリウレタンの合成：
撹拌機、加熱手段、温度計を装備し、真空ポンプに接続された２５０ｍｌの密閉反応器に、１２０００Ｄａの数分子量、１０ｍｇ  ＫＯＨ／ｇのヒドロキシル価（０．１７８ｍｍｏｌ／ｇに等しい−ＯＨ官能基当量数に相当する）を有する、９６．８９ｇのポリエーテルポリオールＡｃｃｌａｉｍ（登録商標）１２２００を投入した。ポリエーテルポリオールを脱水するために、材料を８０℃に加熱し、２０ｍｂａｒの減圧で１時間維持する。
【０１５８】
その後、９０重量％のメチルエチルケトン溶媒に希釈した０．１ｇのカルボン酸ビスマス／亜鉛触媒（Ｂｏｒｃｈｅｒｓ  ＧｍｂＨ社から入手可能なＢｏｒｃｈｉ  Ｋａｔ（登録商標）ＶＰ０２４４）、および３．０１ｇのイソホロンジイソシアネート（３７．６重量％のＮＣＯ官能基を含有する）を、反応器に導入する。混合物を大気圧で維持し、９０℃に加熱する。したがって、導入された分量は、１．５６に等しいＮＣＯ／ＯＨ比に相当する。重付加反応を３時間持続させて、（電位差滴定によって追跡して）９．７１ｍｍｏｌ／ｇに等しいＮＣＯ官能基含有量を有する１００ｇのポリウレタンを得、初期ポリエーテルポリオール分量に由来するすべてのヒドロキシル官能基の消費に相当する。
ステップ（ｂ３）  −  −ＯＨ末端基により終端されたポリウレタンブロックポリエーテルおよびポリエステルの合成：
１１．５２ｇのＫｕｒａｒａｙ（登録商標）Ｐ１０１０ポリエステルポリオール（１１２ｍｇ  ＫＯＨ／ｇのヒドロキシル価を有し、１．９９ｍｍｏｌ／ｇに等しいＯＨ官能基当量数に相当する）を、撹拌機、加熱手段、温度計を装備し、真空ポンプに接続された２５０ｍｌの密閉反応器に投入する。材料を８０℃に加熱し、２０ｍｂａｒの減圧で１時間維持して、ポリエステルポリオールを脱水する。その後、ステップ（ａ２）において得られた８５．３８ｇのポリエステルジオールおよびポリウレタンプレポリマーを導入し、したがって、０．６のＮＣＯ／ＯＨ比に相当する。
【０１５９】
その後、反応器を２０ｍｂａｒの減圧下で維持し、１００℃に加熱し、赤外分光法分析によるＮＣＯピーク面積の漸進的消失によって検出して、ステップ（ａ２）の−ＮＣＯポリウレタンが完全に消費されるまで、重付加反応を３時間進行させる。この結果、１４．７４ｍｍｏｌ／ｇの−ＯＨ官能基含有量を有する９６．９ｇのポリウレタンが得られる。
ステップ（ｃ３）  −  アルコキシシリル末端基を有するポリウレタンブロックポリエーテルおよびポリエステルの合成：
その後、３．１ｇのガンマ−イソシアナト−ｎ−プロピル−トリメトキシシラン（１９．９重量％のＮＣＯ官能基を含有する）を、ステップ（ｂ２）が完了した後に反応器に導入して、ＮＣＯ／ＯＨ官能基の比が１に等しい混合物を得る。
【０１６０】
その後、赤外分析によるＮＣＯピーク面積の消失によって検出して、完全な反応が生じるまで、反応器を不活性雰囲気中で１００℃で９０分間保持した。アルコキシシリル末端基を有する１００グラムのポリウレタンブロックポリエーテルおよびポリエステルが得られる。この得られた材料の粘度は、Ｂｒｏｏｋｆｉｅｌｄ  ＲＴＶ粘度計によって、２３℃および２０ｒｐｍの速さで６番スピンドルを用いて、７００００ｍＰａ．ｓで測定される。
【０１６１】
Ｐｏｌｙ５（シリル含有ポリウレタン）。このポリマー（式（ＩＩ）の範囲に含まれる）は、以下の方法に従って調製される：
ステップ（ａ２）  −  −ＮＣＯ末端基を有するポリウレタン（ＣＩ）の調製：
４０００Ｄａの分子量、および２８ｍｇ  ＫＯＨ／ｇに等しいヒドロキシル指数を有する二官能性ポリプロピレングリコール（ＰＰＧ）をポリエーテルポリオールとして使用し、３７．６％ｗ／ｗの−ＮＣＯ基（８．９５ｍｍｏｌ／ｇに等しい−ＮＣＯ官能基当量数に相当する）を含有するイソホロンジイソシアネート（ＩＰＤＩ）をジイソシアネートとして使用した。撹拌機、加熱手段、温度計を装備し、真空ポンプに接続された２５０ｍＬの密閉反応器に、８４．８９ｇのポリエーテルポリオールを導入する。その後、ポリエーテルポリオールを脱水するために、反応器を８０℃に加熱し、２０ｍｂａｒの減圧下で１時間維持する。
【０１６２】
大気圧で維持し、９０℃に加熱した反応器に、４．２ｍｇのビスマス／亜鉛カルボキシレート触媒（Ｂｏｒｃｈｅｒｓ  ＧｍｂＨ社製のＢｏｒｃｈｉ（登録商標）Ｋａｔ  ＶＰ０２４４）、および８．７０ｇのＩＰＤＩ（３７．６％ｗ／ｗの−ＮＣＯ基を含有する）を導入する。導入された分量は、１．８に等しいＮＣＯ／ＯＨ比に相当する。ポリエーテルポリオールのヒドロキシル官能基が全部消費されるまで、重付加反応を４時間継続する。生成物のＮＣＯ含有量（％重量／重量で表される）を、アミンを用いた電位差滴定によって、目的とする値である１．６％ｗ／ｗが得られるまで追跡する。
ステップ（ｂ２）：シリル含有ポリウレタン「ｐｏｌｙ５」の調製；
ステップ（ａ１）の最後に、反応器に、６．４０ｇのガンマ−アミノシランＳｉｌｑｕｅｓｔ（登録商標）Ａ１１１０を導入し、１に等しいＮＣＯ／ＮＲ６比に相当する。
【０１６３】
その後、（赤外分析でのＮＣＯバンドの消失によって検出して）完全な反応が達成されるまで、反応器を不活性雰囲気中で１００℃で１．５時間維持する。
粘度計Ｂｒｏｏｋｆｉｅｌｄ  ＲＴＶによって測定して、２３℃で９６Ｐａ．ｓに等しい粘度を有する１００ｇのシリル含有ポリマー「ｐｏｌｙ５」が得られる。
式（ＩＩ）の範囲に含まれるＰｏｌｙ３（シリル含有ポリウレタン）：
ステップ（ａ２）  ポリウレタン（Ａ）−ＮＣＯ末端基の調製：
２８ｍｇ  ＫＯＨ／ｇに等しいヒドロキシル指数（０．５０ｍｍｏｌ／ｇに等しい−ＯＨ官能基当量数に相当する）を有するＶｏｒａｎｏｌ（登録商標）ＥＰ１９００をポリエーテルポリオールとして使用し、３７．６％ｗ／ｗの−ＮＣＯ基（８．９５ｍｍｏｌ／ｇに等しい−ＮＣＯ官能基当量数に相当する）を含有するＩＰＤＩをジイソシアネートとして使用した。
【０１６４】
撹拌機、加熱手段、温度計を装備し、真空ポンプに接続された２５０ｍｌの密閉反応器に、８１．８５ｇのポリエーテルポリオール（すなわち、４０．８５ｍｍｏｌの−ＯＨ官能基）を投入した。混合物を８０℃に加熱し、２０ｍｂａｒの減圧で１時間維持して、ポリエーテルポリオールを脱水する。
【０１６５】
その後、大気圧で維持し、９０℃に加熱した反応器に、９０ｗｔ％のＭＥＫで希釈した０．１ｇのビスマス／亜鉛カルボキシレート触媒（Ｂｏｒｃｈｉ  Ｋａｔ（登録商標）ＶＰ０２４４  Ｂｏｒｃｈｅｒｓ  ＧｍｂＨ社）、および８．１９ｇのＩＰＤＩ（すなわち、ＮＣＯ官能基で７３．３２ｍｍｏｌ）を導入する。
【０１６６】
したがって、導入された分量は、１．８に等しいＮＣＯ／ＯＨ比に相当する。ポリエーテルポリオールのヒドロキシル基が完全に消費されるまで、重付加反応を４時間継続して、このようにして−ＮＣＯ末端基を有する９０．１４ｇのポリウレタンを得、これは、約３２．５ｍｍｏｌのＮＣＯ官能基に相当する。
【０１６７】
反応中に形成された生成物のＮＣＯ官能基の含有量（％ｗ／ｗで表される）を、アミンを用いた電位差滴定によって、１．５２％に相当する目標値に到達するまで追跡する。
その後、反応器に、５．８５ｇのＵｎｉｌｉｎ（登録商標）４２５（Ｃ１４〜Ｃ５４構造、ＩＯＨ＝９８ｍｇ  ＫＯＨ／ｇおよび融点＝９１℃であり、Ｂａｋｅｒ  Ｐｅｔｒｏｌｉｔｅから入手可能な直鎖状ポリマーモノアルコール）を導入し、したがって、１．４４に等しいＮＣＯ／ＯＨ比に相当する。
【０１６８】
その後、（赤外分析におけるＮＣＯバンドの消失によって検出して）完全な反応が達成されるまで、反応器を不活性雰囲気中で１００℃で１．５時間保持した。
これにより、−ＮＣＯ末端基を有する９５．９８ｇのポリウレタンが得られ、これは、概ね２２．２８ｍｍｏｌのＮＣＯ官能基を表す。
ステップ（ｂ２）  シリル含有ポリウレタン「ｐｏｌｙ３」（シリル含有ポリウレタン）の調製：
その後、ステップａ１）の最後に、反応器に、４ｇのアミノシランＳＩＬＱＵＥＳＴ（登録商標）Ａ１１１０（分子量＝１７９ｇ／ｍｏｌ）を導入し、したがって、１に等しい最終ＮＣＯ／ＯＨ比に相当する。
【０１６９】
その後、（赤外分析におけるＮＣＯバンドの消失によって検出して）完全な反応が達成されるまで、反応器を不活性雰囲気中で１００℃で１．５時間保持した。
１００グラムのシリル含有ポリウレタン「ｐｏｌｙ３」が得られる。Ｂｒｏｏｋｆｉｅｌｄ  ＲＴＶによって測定されたその５０℃での粘度は、５７Ｐａ．ｓであった。
【０１７０】
ＳＡＸ（登録商標）５１０は、Ｒ３が−（ＣＨ２）３−を表し、Ｒ２がポリエーテルを表し、その繰り返し単位がラジカルイソプロポキシである、式（ＩＩＩ）のシリル化ポリマーである。このポリマー（ｐｏｌｙｅｒ）は、カネカから入手可能である。
【０１７１】
ＴＥＧＯＰＡＣ（登録商標）ＢＯＮＤ  ２５１は、式（ＩＶ）の範囲に含まれ、Ｅｖｏｎｉｋから入手可能であるシリル化ポリマーである。
Ａｃｒｏｎａｌ  ＤＳ３５００は、プロトンおよび炭素ＮＭＲによって分析して、９１重量％のアクリル酸メチルモノマーと、９重量％のアクリル酸とを含む、ＢＡＳＦ社、ドイツから入手可能な粘着付与樹脂である。
【０１７２】
Ａｃｒｏｎａｌ（登録商標）４Ｆは、アクリル酸ｎ−ブチルモノマーの重合により生じる、ＢＡＳＦ社、ドイツから入手可能な粘着付与樹脂である。
Ｋｏｌｏｎ  ＰＸ９５は、Ｋｏｌｏｎ  Ｉｎｄｕｓｔｒｉｅｓ，Ｉｎｃ．社、韓国から入手可能な、Ｃ５タイプのモノマー（６８重量％）とアクリルモノマー（プロトンおよび炭素ＮＭＲによって分析して、４重量％のアクリル酸、２８重量％のアクリル酸ブチル）との共重合による生成物である。これは、１００℃の軟化点、分析試験規格ＡＳＴＭ  Ｄ９７４に従って２０ｍｇ  ＫＯＨ  ｇ−１の酸価、およびゲル浸透クロマトグラフィーによって分析して７２０の数平均分子量を有する。その１００℃での粘度は、１００Ｐａ．ｓよりも著しく高い。
【０１７３】
ＵＳ７，３３２，５４０に記載されているＥａｓｔｍａｎ樹脂（配合物１、表３、欄１４）は、特許文献ＵＳ７，３３２，５４０に記載されているとおり生成される粘着付与樹脂である。その特色は、表３、欄１４および１５において、６１重量％のスチレンモノマーと、３１重量％のアクリル酸２−エチルヘキシル（２−ｅｔｈｙｌｅｈｅｘｙｌａｃｒｙｌａｔｅ）と、９重量％のアクリル酸とによって構成されると表示されている。これはまた、２重量％未満のジｔｅｒブチルペルオキシドを含有する。その軟化点は、１００℃であり、その酸価は、６０ｍｇ  ＫＯＨ／ｇである。そのｚ平均分子量は、１５，０００ダルトンである。その１００℃での粘度は、１００Ｐａ．ｓよりも著しく高い。
１）組成物の調製
実施例１から１４（表１および表１−２に記載されている組成物）
下記の表１、１−２および１−３に記載の組成物は、まず粘着付与樹脂を真空下でガラス反応器に導入し、およそ１６０℃に加熱することによって調製される。その後、樹脂が完全に溶融したら、シラン含有ポリマーを添加する。
【０１７４】
混合物を真空下で１５分間撹拌し、その後、７０℃に冷却する。その後、触媒（Ｋ−ＫＡＴ（登録商標）５２１８）を導入する。混合物を真空下で保持し、さらに１０分間撹拌を継続する。
【０１７５】
実験室スケールの混合物を、無制御の硬化を避けるために、２つのカップおよび耐湿剤を含む密閉カートリッジに入れる。
【０１７６】
【表１】
2018532787.tif 000009
【０１７７】
【表２】
2018532787.tif 000010
【０１７８】
【表３】
2018532787.tif 000011
【０１７９】
２）技術的性能評価のためのＰＥＴ基材上での試験積層体の調製（前記基材を、上記の段落１）による硬化接着剤組成物により、実験室スケールで２０ｇ／ｍ２のコーティング重量でコーティングする）。
【０１８０】
支持層として、５０μｍの厚さおよび２０ｃｍ×４０ｃｍの寸法を有するポリエチレンテレフタレート（ＰＥＴ）の長方形シートが使用される。
１）において得られた組成物を１００℃に近い温度に予熱し、カートリッジに導入し、カートリッジからビーズを押し出し、ビーズをシートの端近くにその幅と平行に堆積させる。
【０１８１】
その後、このビーズ中に含有される組成物を、実質的に一定の厚さの均一な層を得るように、シートの全表面に広げる。これを行うために、フィルムスプレッダー（フィルムアプリケーターとしても知られている）を使用し、これをシートの端から反対の端へと移動させる。このようにして、２０ｇ／ｍ２の単位面積当たり重量に相当する組成物の層を堆積させ、これは、概ね、２０μｍ程度の厚さを表す。
【０１８２】
その後、このようにしてコーティングされたＰＥＴシートを、組成物の硬化のために１２０℃のオーブンに３００秒間入れ、その後、長方形であり同じ寸法を有するシリコーン処理フィルムのシートからなる張り付き防止保護層に積層する。
【０１８３】
このようにして得られたＰＥＴ支持層を、下記の試験に供する。
ステンレス鋼板上での２０分の１８０°引き剥がし試験：
接着強度を、ＦＩＮＡＴ  Ｔｅｃｈｎｉｃａｌ  Ｍａｎｕａｌ、第６版、２００１に公開されたＦＩＮＡＴ方法Ｎｏ．１に記載されているステンレス鋼板上での１８０°引き剥がし試験によって評価する。ＦＩＮＡＴは、自己接着性ラベル製造業者および加工業者のための国際連盟である。この試験の原理は以下である。
【０１８４】
予め得られた硬化組成物によりコーティングされたＰＥＴキャリアから、長方形ストリップ（２５ｍｍ×１７５ｍｍ）の形態の試験片を切り取る。この試験片を、その調製後に、２３℃の温度および相対湿度５０％の雰囲気中で、２４時間貯蔵する。これをその後、その長さの３分の２にわたって、ステンレス鋼板から構成される基材に固定する。得られた集合体を室温で２０分間放置する。これをその後、固定されていない長方形ストリップの端部から開始して、１８０°の角度および毎分３００ｍｍの分離速度で、ストリップを引き剥がすまたは剥脱させることができる引張試験機に設置する。これらの条件下でストリップを剥脱させるのに必要とされる力を機械により測定する。
【０１８５】
２０ｇ／ｍ２のコーティング重量についての対応する結果をＮ／ｃｍで表し、表３に示す。
タック試験（ループ試験またはループタック試験としても知られている）：
タックを、ＦＩＮＡＴ方法Ｎｏ．９に記載されているループタック試験によって評価し、その原理は以下である。
【０１８６】
予め得られた硬化組成物によりコーティングされたＰＥＴキャリアから、長方形ストリップ（２５ｍｍ×１７５ｍｍ）の形態の試験片を切り取る。この試験片を、その調製後に、２３℃の温度および相対湿度５０％の雰囲気中で、２４時間貯蔵する。このストリップの２つの端部を、その接着剤層を外側に向けて、ループを形成するように接合する。２つの接合された端部を、垂直軸に沿って３００ｍｍ／分の変位速度を課すことができ、前後に移動することが可能な引張試験機の可動ジョーに設置する。まず、垂直位置に設置されたループの下部を、２５ｍｍ×３０ｍｍの大きさの水平ガラス板と、一辺およそ２５ｍｍの大きさの正方形領域にわたって接触させる。この接触が生じたら、ジョーの変位方向を逆転させる。タックは、ループを板から完全に剥脱させるのに必要な力の最大値である。
【０１８７】
２０ｇ／ｍ２のコーティング重量についての対応する結果をＮ／ｃｍで表し、表３に示す。破壊プロファイルもまた表３に示す。
２３℃での静的剪断に対する接着接合部の抵抗時間：
硬化組成物によりコーティングされたＰＥＴキャリアの接着強度の安定性を、これが得られた後１時間以内に、２３℃での静的剪断に対する接着接合部の抵抗時間を決定する試験によって評価する。
【０１８８】
この試験については、ＦＩＮＡＴ方法Ｎｏ．８が参照される。原理は以下である。
予め調製された硬化組成物によりコーティングされたＰＥＴ支持層から、長方形ストリップ（２５ｍｍ×７５ｍｍ）の形態の試験片を切り取る。接着剤ストリップの端部に位置する一辺２５ｍｍの正方形部分をガラス板に固定する。このようにして得られた試験板を垂直位置に維持し、固定されていないストリップを１ｋｇのおもりに接続する。このおもりの影響下で、ストリップの板への固定を確保する接着接合部が剪断応力に供される。この応力をより良好に制御するために、試験板は、実際には、垂直に対して２°の角度をなすように設置される。
【０１８９】
この応力の影響下で、接着接合部の断裂後にストリップが板から剥脱するのに要する時間を記録する。この時間を表に示す。２０ｇ／ｍ２のコーティング重量についての対応する結果を表３に示す。
９０℃での静的剪断に対する接着接合部の抵抗時間：
前と同じ試験を接着剤に対して実施するが、１ｋｇのおもりに付された試験板を、９０℃の温度で維持する。２０ｇ／ｍ２のコーティング重量についての結果を表３に示す。
【０１９０】
【表４】
2018532787.tif 000012
【０１９１】
組成物
溶解性実験において、以下の３種の異なるグレードの組成物を用いた：Ａ、ＢおよびＣ（下記参照）。Ａは、初期研究に使用されたグレードであり、さらに、溶解性試験に標準グレードとして使用した。
【０１９２】
Ａは、特許ＥＰ２２３５１３３の実施例１による組成物であり、この文献は、参照により本明細書に具体的に組み込まれる。
Ｂは、欧州特許ＥＰ２３３６２０８における実施例４および５の各々の組成物の等重量混合物に相当する組成物であり、この文献は、参照により本明細書に具体的に組み込まれる。
【０１９３】
Ｃは、欧州特許ＥＰ２３３６２０８の実施例１による組成物であり、この文献は、参照により本明細書に具体的に組み込まれる。
Ｆ１５は、表１−３に記載されており、これは、式（ＩＶ）によるポリマーを含む。
【０１９４】
Ｆ１６は、表１−３に記載されており、これは、式（ＩＩＩ）によるポリマーを含む。
Ｆ１７は、表１−３に記載されており、これは、式（ＩＩ）によるポリマーを含む。
これらのグレード間の主要な差異は、その１００℃での粘度である。表１にこれらの組成物の特性を要約する。
【０１９５】
【表５】
2018532787.tif 000013
【０１９６】
典型的なパッチ調製方法
組成物の試料を、水分との接触を避けるために、密閉カートリッジまたは不活性環境中で８０℃に予熱し、概ね１０ｍｌの組成物をビーカーに添加し、秤量する。その後、所望の分量の薬物、保存剤および賦形剤を混合物に添加する。混合物を均質化されるまで混合し、その後、加熱したマイヤーバーを利用して剥離ライナー上にキャスティングする。キャスティングしたら、組成物の層を、湿潤環境中６０℃で１６時間の間硬化させる。
薬物放出分析
製造されたパッチの薬物放出プロファイルを決定するために、予め切断されたパッチをメンブレン（典型的にはＰｉｏｎ、ＮｙｌｏｎまたはＳｔｒａｔ−Ｍ）に付着させた。その後、メンブレンおよびパッチをフランツセルに入れ、その後、ＰＢＳ  ｐＨ７．４緩衝溶液を添加する。試料を１時間間隔で８時間採取する。放出された薬物の量は、当該薬物に応じて、検証済みのＨＰＬＣ／ＵＶ−Ｖｉｓ方法を使用して計算される。種々の薬物についての本発明のパッチの薬物放出特性データを、表２ならびに下記の図７および８に示す。
【０１９７】
【表６】
2018532787.tif 000014
【０１９８】
【表７】
2018532787.tif 000015
【０１９９】
パッチ接着性分析
各測定について、図５に示すとおり、試料１から３つの試験片９を調製した。試験片９は、長さ５、幅１５（試料１の幅７のおよそ３分の１）を有し、２つの層１３からなる。幅１５は、２５．４ｍｍであり、長さ５は、３５０ｍｍであった。接着材料で作製された第１の層を用意し、この場合には１００μｍの厚さを有するアセテートフィルムである裏ライナーの第２の層に付着させる。アセテートフィルムは、ロール積層によって接着剤層に付着させ、試験前に２４時間静置する。Ｔ字形試験片１の各端部の非結合端部１１をグリップに装着する（図示せず）。張力が試験片９全体に均等にかかることを確保するために、各端部１１を正確に整列させる。その後、２つのグリップを、１０００ｍｓの試料レートで、１０ｍｍ分−１の速度で引き離す。結合された長さ５のうち１８０ｍｍが分離されるまで、試験を継続した。これらの実験において組成物層を付着させた裏ライナーは、１００μｍ厚のアセテートフィルムであった。例示的な組成物についての接着性結果を、下記の図９から１２に示す。
製剤化の原理
すべての実験において、ベンジルアルコール（ＢｅｎｚＯＨ）を共溶媒として用いた。ＢｅｎｚＯＨは、医薬用および化粧用製剤の両方において保存剤として幅広く使用され、したがって、その添加は、パッチの有効期間を向上させるために必要とされる。本発明者らはまた、これが接着剤の粘度を低減させて、ポリマー／薬物混合物のより良好でより速い均質化を可能にすることを見出した。加えて、これは、薬物の溶媒として作用して、そのポリマーマトリックス組成物への溶解を向上させる。すべての製剤中のＢｅｎｚＯＨの総量は、１〜３％ｗ／ｗの範囲内であった。
【０２００】
本発明の組成物に添加された薬物の量は、５％ｗ／ｗのパッチ中濃度が得られるように計算された。液体状態の化合物はすべて、その比重を使用して見積もられた容量で添加された。
鎮痛薬の溶解性
試験された鎮痛薬の大部分は、標準グレード（Ａ）組成物に分子状に溶解できた。フェンブフェンおよびプリロカインのみが、不十分な溶解性を実証し、溶解するのではなく物理的に分散した。本発明者らは、イブプロフェン、ケトプロフェン、サリチル酸メチル、サリチル酸、リドカインおよびレボメントールが、標準グレードに即座に溶解できることを見出した。これは、ひいては、パッチ中濃度を５から３０％ｗ／ｗまで容易に増加させることができることを意味する。ジクロフェナクエポラミンおよびピロキシカムを用いた実験は、これらの化合物が、それぞれ５および約２．５％ｗ／ｗと限定的な溶解性を有することを示した。得られたデータを表３に要約する。
【０２０１】
【表８】
2018532787.tif 000016
【０２０２】
【表９−１】
2018532787.tif 000017
【０２０３】
【表９−２】
2018532787.tif 000018
【０２０４】
グレードＣ組成物は、試験された試料のうち最も高粘性であり、これにより、混合プロセスに起因して、パッチ製作のためのその用途が限定される。３種のグレードはすべて、薬物溶解性（イブプロフェン、サリチル酸メチルおよびレボメントールに対して試験された）に関しては同一であるが、ＡおよびＢの粘度がより低いことにより、それらがパッチ製作に好ましい。
【０２０５】
パッチの写真を図１に表示する。
フェンブフェンおよびプリロカインは、本発明の組成物およびパッチとの不相溶性にもかかわらず、パッチ中に微粒子の形態で均一に分布し、パッチから抽出され得る可能性があることが留意される（図２参照）。
ホルモン療法用薬物の溶解性
試験されたホルモン療法薬物の中で、ヒドロコルチゾンが、約３．５％ｗ／ｗと最も高い溶解性を示した。Ｍｅｄｈｅｒａｎｔパッチ中のその質量分率は、クリーム（Ｃｏｒｔｉｓｏｎｅ（登録商標）１％ｗ／ｗ）および軟膏（Ｅｆｃｏｒｔｅｌａｎ（登録商標）２．５％ｗ／ｗ）などの市販の類似品中よりも高い。
他の薬物の溶解性
試験されたすべての抗感染症薬は、本発明の各グレード（Ａ、ＢおよびＣ）の組成物と混合することができた。例えば、ヨウ素は、対応するゲル組成物に５％ｗ／ｗまで自由に溶解できる。製作プロセスは、ヨウ素粉末のサイズに関して限定されることに留意されたい。しかしながら、達成された５％ｗ／ｗの濃度は、既に市販されている製品中よりも５倍高い（Ｉｎａｄｉｎｅ（登録商標）パッチ）。
【０２０６】
硝酸銀は、本発明の組成物およびパッチに、２．５％ｗ／ｗと良好な溶解性を実証した。
クロルキナルドールは、本発明の組成物およびパッチへの良好な溶解を示した。そのパッチ中濃度は、いかなる有害な問題点もなしに１５％ｗ／ｗまで増加させることができる。濃度はさらに増加させることができ、既存の市販の類似品（１％ｗ／ｗ  Ｎｅｒｉｓｏｎｅ  Ｃ（登録商標）クリーム）に対して実質的な向上である。
【０２０７】
クロルヘキシジンは、本発明の組成物およびパッチに約３．５％ｗ／ｗまで可溶であることが見出された。クロルヘキシジンの限定的な溶解性にもかかわらず、製作されたパッチはなお、市販されているそれらの既存のパッチ（Ｅｃｚｍｏｌ（登録商標）１％ｗ／ｗ、Ｓａｖｌｏｎ（登録商標）０．１％ｗ／ｗ）と比較して、より高い濃度の薬物を含有する。抗感染症薬を含有するパッチを図３に示す。
【０２０８】
ニコチンは、本発明のすべてのグレードの組成物およびパッチに自由に溶解できることが見出された（図４参照）。生成されたすべての５％ｗ／ｗパッチは、２１ｃｍ２の面積に概ね７１ｍｇのニコチンを含有した。これは、同等の面積に２５ｍｇしか有さない市販されている既存のパッチシステムに対して実質的な向上である。必要とされる場合、Ｍｅｄｈｅｒａｎｔパッチ中のニコチンの質量分率は、３０％ｗ／ｗまで増加させることができる。
【０２０９】
試験されたすべての薬物についての得られた溶解性データを表５に要約する。本発明者らは、試験された１９種の化合物のうち１４種が、本発明の組成物およびパッチに可溶であることを見出した。
【０２１０】
【表１０−１】
2018532787.tif 000019
【０２１１】
【表１０−２】
2018532787.tif 000020
【０２１２】
【表１１】
2018532787.tif 000021
【０２１３】
品目１を７５℃に予熱し、品目１を窒素ブランケット中で容器に投入し、次に、品目２および３を１つずつ添加し、容器内容物を７５℃に加熱する。粘性媒体用のオーバーヘッド撹拌機および撹拌翼を使用して３００ｒｐｍで１０分間均質化する。得られた混合物を剥離ライナーにキャスティングし、キャスティング器具を用いて均一に広げる。フィルムを、相対湿度５０％の雰囲気中で９０℃のオーブンにおいて２０分間硬化させる。硬化が完了したら、バッキング層を表面に塗布する。
【０２１４】
【表１２】
2018532787.tif 000022
【０２１５】
【表１３】
2018532787.tif 000023
【０２１６】
【表１４】
2018532787.tif 000024
【０２１７】
【表１５】
2018532787.tif 000025
【０２１８】
皮張り時間試験は、高温の接着剤試料の上に硬化した皮を作り出すのに必要な時間を測定することを目的とする。試験は、２３℃で相対湿度５０％の換気された室内で行われる。加熱板を１２０℃に設定する。５グラムの接着剤を直径６ｃｍのアルミニウム平底丸形トレーに入れ、加熱板に載せるときにクロノメーターを起動する。５秒ごとに、金属製ツール（ナイフの刃先、ねじ、ペーパークリップ）の清浄化した先端を接着剤の表面と接触させる。先端を表面から除去すると、柔らかい接着剤の糸引きが生じる。接着剤の表面が硬くなり、ツールの先端によってわずかにしか変形しないことから、そのような糸引きがなくなったときに、皮張り時間をクロノメーターで読み取る。この操作を、測定値の標準偏差が２０秒未満になるまで、毎回同じ接着材料の新たな試料を用いて数回繰り返す。その後、皮張り時間の平均値を報告する。
【図１】
2018532787.tif 000028
【図２】
2018532787.tif 000029
【図３】
2018532787.tif 000030
【図４】
2018532787.tif 000031
【図５】
2018532787.tif 000032
【図６】
2018532787.tif 000033
【図７】
2018532787.tif 000034
【図８】
2018532787.tif 000035
【図９】
2018532787.tif 000036
【図１０】
2018532787.tif 000037
【図１１】
2018532787.tif 000038
【図１２】
2018532787.tif 000039
【図１３】
2018532787.tif 000040
【図１４】
2018532787.tif 000041
【図１５】
2018532787.tif 000042
【図１６】
2018532787.tif 000043
【図１７】
2018532787.tif 000044
【図１８】
2018532787.tif 000045
【国際調査報告】
2018532787.tif 000046
2018532787.tif 000047
2018532787.tif 000048
2018532787.tif 000049